(57)【要約】      （修正有）【課題】重合させて得られたフィルム状の重合物に対して高温で長時間の紫外・可視光を照射した場合に、位相差の低下や変色を引き起こしにくい重合性化合物及び重合性組成物の提供。更に、当該重合性組成物を重合させることで得られる重合体及び当該重合体を用いた光学異方体の提供。【解決手段】水平配向処理した基材上に配向させた場合に、配向方向に対し垂直な面内方向の吸収極大波長λｏｍａｘを３２０ｎｍから４２０ｎｍに有する重合性液晶化合物、併せて当該化合物を含有する重合性組成物、重合性液晶組成物、当該重合性液晶組成物を重合させることにより得られる重合体及び当該重合体を用いた光学異方体である【選択図】図１
2018184599.tif 000002
【特許請求の範囲】
【請求項１】
一般式（Ｉ）
【化１】
2018184599.tif 000066
（式中、Ｐ１は重合性基を表し、Ｓ１はスペーサー基又は単結合を表し、Ｘ１は−Ｏ−又は単結合を表し（ただし、Ｐ１−（Ｓ１−Ｘ１）ｋ−には−Ｏ−Ｏ−結合を含まない。）、Ａ１１及びＡ１２は各々独立して１，４−フェニレン基、１，４−シクロヘキシレン基又はナフタレン−２，６−ジイル基を表すが、これらの基は無置換であるか又は１つ以上のＬによって置換されても良く、Ａ１１及び／又はＡ１２が複数現れる場合は各々同一であっても異なっていても良く、Ｚ１１及びＺ１２は各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−又は単結合を表すが、Ｚ１１及び／又はＺ１２が複数現れる場合は各々同一であっても異なっていても良く、Ｒ１は炭素原子数１から１２の直鎖状又は分岐状アルキル基、若しくはＲ１は−（ＸＲ−ＳＲ）ｋＲ−ＰＲで表される基（式中、ＰＲは重合性基を表し、ＳＲはスペーサー基又は単結合を表し、ＸＲは−Ｏ−又は単結合を表し（ただし、−（ＸＲ−ＳＲ）ｋＲ−ＰＲには−Ｏ−Ｏ−結合を含まない。）、ｋＲは０又は１を表す。）を表しても良く、Ｍ１は式（Ｉ−Ｍ）
【化２】
2018184599.tif 000067
（式中、Ｔは式（Ｔ−４−１）、式（Ｔ−４−２）、式（Ｔ−８−１５）及び式（Ｔ−８−１６）
【化３】
2018184599.tif 000068
【化４】
2018184599.tif 000069
で表される三価の基を表し、これらの基は無置換又は１つ以上のＬＴによって置換されても良く、ＬＴはフッ素原子、又は、１個の−ＣＨ２−又は隣接していない２個以上の−ＣＨ２−が各々独立して−Ｏ−によって置換されても良い炭素原子数１から１０の直鎖状アルキル基を表すが、ＬＴが複数存在する場合それらは同一であっても異なっていても良く、Ｂ１は式（Ｂ−１−８）及び式（Ｂ−１−１１）
【化５】
2018184599.tif 000070
（式中、環構造には、任意の位置に結合手を有して良く、任意の−ＣＨ＝は各々独立して−Ｎ＝に置き換えられても良く、−ＣＨ２−は各々独立して−Ｏ−又は−Ｓ−に置き換えられている。）で表される基を表すが、これらの基は無置換であるか又は１つ以上のＬＢによって置換されても良く、Ｂ２は単結合又は式（Ｂ−２−３）
【化６】
2018184599.tif 000071
（式中、環構造には、任意の位置に結合手を有して良く、任意の−ＣＨ＝は各々独立して−Ｎ＝に置き換えられても良く、−ＣＨ２−は各々独立して−Ｏ−又は−Ｓ−に置き換えられている。）
で表される二価の基を表すが、これらの基は無置換であるか又は１つ以上のＬＢによって置換されても良く、ＬＢは１個の−ＣＨ２−又は隣接していない２個以上の−ＣＨ２−が各々独立して−Ｏ−によって置換されても良い炭素原子数１から１０の直鎖状又は分岐状アルキル基を表し、ＬＢが複数存在する場合それらは同一であっても異なっていても良く、Ｖ１及びＶ２は単結合、式（Ｖ−５）、式（Ｖ−６）、式（Ｖ−８）又は式（Ｖ−９）
【化７】
2018184599.tif 000072
（式中、Ｙ１は水素原子、若しくは１個の−ＣＨ２−又は隣接していない２個以上の−ＣＨ２−が各々独立して−Ｏ−によって置換されても良い炭素原子数１から２０の直鎖状又は分岐状アルキル基を表し、Ｙ１が複数存在する場合それらは同一であっても異なっていても良い。）から選ばれる二価の結合基を表し、ｎは１から３の整数を表す。）で表される基を表し、Ｍ１に含まれるπ電子の総数が６から５０であり、Ｌはフッ素原子、塩素原子、１個の−ＣＨ２−又は隣接していない２個以上の−ＣＨ２−が各々独立して−Ｏ−によって置換されても良い炭素原子数１から１２の直鎖状又は分岐状アルキル基を表すが、Ｌが複数存在する場合それらは同一であっても異なっていても良く、ｋは０又は１を表し、ｍ１及びｍ２は各々独立して０から４の整数を表すが、ｍ１＋ｍ２は２から４の整数を表し、
一般式（Ｉ）中に存在する重合性基は各々独立して式（Ｐ−１）から式（Ｐ−２０）
【化８】
2018184599.tif 000073
から選ばれる基を表し、また、一般式（Ｉ）中に存在するスペーサー基は各々独立して１個の−ＣＨ２−又は隣接していない２個以上の−ＣＨ２−が各々独立して−Ｏ−、−ＣＯＯ−又は−ＯＣＯ−に置き換えられても良い炭素原子数１から８のアルキレン基を表す。）で表される重合性液晶化合物であって、且つ、
化合物（Ｘ−１）、（Ｘ−２）、（Ｘ−３）
【化９】
2018184599.tif 000074
で表される化合物を、（Ｘ−１）：（Ｘ−２）：（Ｘ−３）＝（３０質量％）：（３０質量％）：（４０質量％）の割合で含有する母体液晶（Ｘ）に対して、前記一般式（Ｉ）で表される重合性液晶化合物を３０質量％添加した液晶組成物を、配光膜用ポリイミドを厚さ０．７ｍｍのガラス基材にスピンコート法を用いて塗布し、１００℃で１０分乾燥した後２００℃で６０分焼成することにより得た塗膜にラビング処理を施した基材上に水平配向させた後、前記液晶組成物を重合させた重合体を作製した場合に、配向方向の面内の垂直な方向の吸収極大波長λｏｍａｘを３２０ｎｍから４２０ｎｍに有し、波長λｏｍａｘにおける、配向方向と平行な方向の吸光度Ａｅと、配向方向の面内の垂直な方向の吸光度Ａｏとが、下記式（式Ｉ）
Ａｏ／Ａｅ＞１        （式Ｉ）
を満たす重合性化合物。
【請求項２】
水平配向処理した基材上に配向させた場合に、配向方向の面内の垂直な方向の吸収極大波長λｏｍａｘを３３０ｎｍから３７０ｎｍに有する請求項１に記載の化合物。
【請求項３】
請求項１又は請求項２のいずれか一項に記載の化合物を含有する組成物。
【請求項４】
請求項１から請求項３のいずれか一項に記載の化合物を含有する液晶組成物。
【請求項５】
請求項３又は請求項４に記載の組成物を重合することにより得られる重合体。
【請求項６】
請求項５記載の重合体を用いた光学異方体。
【請求項７】
請求項１又は請求項２のいずれか一項に記載の化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品。
【発明の詳細な説明】
【技術分野】
【０００１】
本発明は重合性基を有する化合物、当該化合物を含有する重合性組成物、重合性液晶組成物及び当該重合性液晶組成物を用いた光学異方体に関する。
【背景技術】
【０００２】
重合性基を有する化合物（重合性化合物）は種々の光学材料に使用される。例えば、重合性化合物を含む重合性組成物を液晶状態で配列させた後、重合させることにより、均一な配向を有する重合体を作製することが可能である。このような重合体は、ディスプレイに必要な偏光板、位相差板等に使用することができる。多くの場合、要求される光学特性、重合速度、溶解性、融点、ガラス転移温度、重合体の透明性、機械的強度、表面硬度、耐熱性及び耐光性を満たすために、２種類以上の重合性化合物を含む重合性組成物が使用される。その際、使用する重合性化合物には、他の特性に悪影響を及ぼすことなく、重合性組成物に良好な物性をもたらすことが求められる。
【０００３】
屋外又は高温にさらされる場所で使用される液晶ディスプレイには、通常の液晶ディスプレイと比較し高い信頼性が要求される。例えばモバイル製品及び車載製品等の分野においては、特に高い耐熱性及び耐光性が必要とされている。液晶ディスプレイの視野角を向上させるための位相差フィルム用途として、種々の重合性化合物が報告されてきた。しかしながら、それらの重合性化合物を使用して作製したフィルムは、高温で長時間の紫外・可視光を照射した場合に、位相差の低下のおそれや、変色するおそれがあった（特許文献１、２）。位相差が低下するおそれや、変色するおそれがあるフィルムを、例えばモバイル製品及び車載製品等の液晶ディスプレイに使用した場合、長時間の使用によって画面の明るさにムラが生じたり、色味が不自然になったりしてしまい、当該製品の品質を大きく低下させてしまう問題がある。そのため、このような問題を解決することができる重合性化合物の開発が求められていた。
【先行技術文献】
【特許文献】
【０００４】
【特許文献１】特表２０１０−５３７９５５号公報
【特許文献２】特開２００８−２９１２１８号公報
【発明の概要】
【発明が解決しようとする課題】
【０００５】
本発明が解決しようとする課題は、重合させて得られたフィルム状の重合物に対して高温で長時間の紫外・可視光を照射した場合に、位相差の低下や変色を引き起こしにくい重合性化合物及び重合性組成物を提供することである。更に、当該重合性組成物を重合させることで得られる重合体及び当該重合体を用いた光学異方体を提供することである。
【課題を解決するための手段】
【０００６】
本発明者らは、上記課題を解決すべく、鋭意研究を行った結果、下記化合物の開発に至った。すなわち、本願発明は水平配向処理した基材上に配向させた場合に、配向方向に対し垂直な面内方向の吸収極大波長λｏｍａｘを３２０ｎｍから４２０ｎｍに有する重合性液晶化合物を提供し、併せて当該化合物を含有する重合性組成物、重合性液晶組成物、当該重合性液晶組成物を重合させることにより得られる重合体及び当該重合体を用いた光学異方体を提供する。
【発明の効果】
【０００７】
本願発明の化合物は、重合性組成物に添加し重合させ、得られたフィルム状の重合物に対して高温で長時間の紫外・可視光を照射した場合に、密着性の低下や変色を引き起こしにくいことから、重合性組成物の構成部材として有用である。また、本願発明の化合物を含有する重合性液晶組成物を用いた光学異方体は、位相差フィルム等の光学材料の用途に有用である。
【発明を実施するための形態】
【０００８】
以下に本発明による重合性液晶化合物の最良の形態について説明するが、本発明において、「液晶性化合物」とは、メソゲン性骨格を有する化合物を示すことを意図するものであり、化合物単独では、液晶性を示さなくてもよい。
【０００９】
本願発明は水平配向処理した基材上に配向させた場合に、配向方向に対し垂直な面内方向の吸収極大波長λｏｍａｘを３２０ｎｍから４２０ｎｍに有する重合性液晶化合物を提供し、併せて当該化合物を含有する重合性組成物、重合性液晶組成物、当該重合性液晶組成物を重合させることにより得られる重合体及び当該重合体を用いた光学異方体を提供する。
【００１０】
配向方向に対し垂直な面内方向の吸収極大波長λｏｍａｘは以下のようにして測定することができる。測定には分光光度計を使用し、評価対象のフィルムの検出器側の面に、フィルムの配向方向と偏光板の偏光方向とが垂直となるよう配置し吸収スペクトルを測定することによって得られる（図参照）。評価対象の化合物は、単独で基材上に塗布しても良く、溶媒で希釈し塗布しても良く、また、他の成分と混合して塗布しても良い。３２０ｎｍから４２０ｎｍに複数の吸収極大を有する場合、複数の吸収極大のうちの最大値を示す波長をλｏｍａｘと定義する。
【００１１】
得られたフィルムの位相差の低下や変色の起こりにくさの観点から、水平配向処理した基材上に配向させた場合に、波長λｏｍａｘにおける、配向方向と平行な方向の吸光度Ａｅと、配向方向に対し垂直な面内方向の吸光度Ａｏとが、下記式（式Ｉ）
Ａｏ／Ａｅ＞１        （式Ｉ）
を満たすことが好ましい。
【００１２】
波長λｏｍａｘにおける、配向方向に対し垂直な面内方向の吸光度Ａｏは、前記λｏｍａｘの測定方法によって得られる。また、配向方向と平行な方向の吸光度Ａｅは、評価対象のフィルムの検出器側の面に、フィルムの配向方向と偏光板の偏光方向とが平行となるよう配置し吸収スペクトルを測定することによって得られる（図参照）。
【００１３】
また、得られたフィルムの位相差の低下や変色の起こりにくさの観点から、上記式（式Ｉ）を満たし且つλｏｍａｘが３３０ｎｍから３７０ｎｍであることがより好ましい。
【００１４】
さらに、下記の一般式（Ｉ）
【００１５】
【化１】
2018184599.tif 000003
【００１６】
（式中、Ｐ１は重合性基を表し、Ｓ１はスペーサー基又は単結合を表すが、Ｓ１が複数存在する場合それらは同一であっても異なっていても良く、Ｘ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１が複数存在する場合それらは同一であっても異なっていても良く（ただし、Ｐ−（Ｓ−Ｘ）ｋ−には−Ｏ−Ｏ−結合を含まない。）、Ａ１１及びＡ１２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上のＬによって置換されても良く、Ａ１１及び／又はＡ１２が複数現れる場合は各々同一であっても異なっていても良く、Ｚ１１及びＺ１２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１１及び／又はＺ１２が複数現れる場合は各々同一であっても異なっていても良く、Ｒ１は水素原子、フッ素原子、塩素原子、臭素原子、ヨウ素原子、ペンタフルオロスルフラニル基、シアノ基、ニトロ基、イソシアノ基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくはＲ１は−（ＸＲ−ＳＲ）ｋＲ−ＰＲで表される基（式中、ＰＲは重合性基を表し、ＳＲはスペーサー基又は単結合を表すが、ＳＲが複数存在する場合それらは同一であっても異なっていても良く、ＸＲは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＲが複数存在する場合それらは同一であっても異なっていても良く（ただし、−（ＸＲ−ＳＲ）ｋＲ−ＰＲには−Ｏ−Ｏ−結合を含まない。）、ｋＲは０から８の整数を表す。）を表しても良く、Ｍ１は共役系を含む二価の炭化水素基を表し、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、Ｌが複数存在する場合それらは同一であっても異なっていても良く当該アルキル基中の任意の水素原子はフッ素原子に置換されても良く、若しくはＬは−（ＸＬ−ＳＬ）ｋＬ−ＰＬで表される基（式中、ＰＬは重合性基を表し、ＳＬはスペーサー基又は単結合を表すが、ＳＬが複数存在する場合それらは同一であっても異なっていても良く、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていても良く（ただし、−（ＸＬ−ＳＬ）ｋＬ−ＰＬには−Ｏ−Ｏ−結合を含まない。）、ｋＬは０から８の整数を表す。）を表しても良く、ｋは０から８の整数を表し、ｍ１及びｍ２は各々独立して０から５の整数を表すが、ｍ１＋ｍ２は１から５の整数を表す。）で表される化合物がより好ましい。
【００１７】
一般式（Ｉ）においてＰ１は重合性基を表すが、下記の式（Ｐ−１）から式（Ｐ−２０）
【００１８】
【化２】
2018184599.tif 000004
【００１９】
から選ばれる基を表すことが好ましく、これらの重合性基はラジカル重合、ラジカル付加重合、カチオン重合及びアニオン重合により重合する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）が好ましく、式（Ｐ−１）、式（Ｐ−２）、式（Ｐ−７）、式（Ｐ−１１）又は式（Ｐ−１３）がより好ましく、式（Ｐ−１）、式（Ｐ−２）又は式（Ｐ−３）がさらに好ましく、式（Ｐ−１）又は式（Ｐ−２）が特に好ましい。
【００２０】
Ｓ１はスペーサー基又は単結合を表すが、Ｓ１が複数存在する場合それらは同一であっても異なっていても良い。また、スペーサー基としては、１個の−ＣＨ２−又は隣接していない２個以上の−ＣＨ２−が各々独立して−Ｏ−、−ＣＯＯ−、−ＯＣＯ−、−ＯＣＯ−Ｏ−、−ＣＯ−ＮＨ−、−ＮＨ−ＣＯ−、−ＣＨ＝ＣＨ−又は−Ｃ≡Ｃ−に置き換えられても良い炭素原子数１から２０のアルキレン基を表すことが好ましい。Ｓ１は原料の入手容易さ及び合成の容易さの観点から複数存在する場合は各々同一であっても異なっていても良く、各々独立して、１個の−ＣＨ２−又は隣接していない２個以上の−ＣＨ２−が各々独立して−Ｏ−、−ＣＯＯ−、−ＯＣＯ−に置き換えられても良い炭素原子数１から１０のアルキレン基又は単結合を表すことがより好ましく、各々独立して炭素原子数１から１０のアルキレン基又は単結合を表すことがさらに好ましく、複数存在する場合は各々同一であっても異なっていても良く各々独立して炭素原子数１から８のアルキレン基を表すことが特に好ましい。
【００２１】
Ｘ１は原料の入手容易さ及び合成の容易さの観点から、複数存在する場合は各々同一であっても異なっていても良く、各々独立して−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことが好ましく、各々独立して−Ｏ−、−ＯＣＨ２−、−ＣＨ２Ｏ−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがより好ましく、複数存在する場合は各々同一であっても異なっていても良く、各々独立して−Ｏ−、−ＣＯＯ−、−ＯＣＯ−又は単結合を表すことが特に好ましい。
【００２２】
ｋは０から８の整数を表すが、原料の入手容易さ及び合成の容易さの観点から０から４の整数を表すことが好ましく、０から３の整数を表すことがより好ましく、０から２の整数を表すことがさらに好ましく、１を表すことが特に好ましい。
【００２３】
Ａ１１及びＡ１２は原料の入手容易さ及び合成の容易さの観点から各々独立して無置換又は１つ以上のＬによって置換されても良い１，４−フェニレン基、１，４−シクロへキシレン基又はナフタレン−２，６−ジイルを表すことが好ましく、各々独立して下記の式（Ａ−１）から式（Ａ−１１）
【００２４】
【化３】
2018184599.tif 000005
【００２５】
から選ばれる基を表すことがより好ましく、各々独立して式（Ａ−１）から式（Ａ−８）から選ばれる基を表すことがさらに好ましく、各々独立して式（Ａ−１）から式（Ａ−４）から選ばれる基を表すことが特に好ましい。
【００２６】
Ｚ１１及びＺ１２は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＯＣＨ２−、−ＣＨ２Ｏ−、−ＣＯＯ−、−ＯＣＯ−又は単結合を表すことが特に好ましい。
【００２７】
Ｒ１は液晶性及び合成の容易さの観点から水素原子、フッ素原子、塩素原子、シアノ基、若しくは、１個の−ＣＨ２−又は隣接していない２個以上の−ＣＨ２−が各々独立して−Ｏ−、−ＣＯＯ−、−ＯＣＯ−、−Ｏ−ＣＯ−Ｏ−によって置換されても良い炭素原子数１から１２の直鎖又は分岐アルキル基、若しくは−（ＸＲ−ＳＲ）ｋＲ−ＰＲで表される基を表すことが好ましく、水素原子、フッ素原子、塩素原子、シアノ基、炭素原子数１から１２の直鎖アルキル基又は直鎖アルコキシ基、又は、−（ＸＲ−ＳＲ）ｋＲ−ＰＲで表される基を表すことがより好ましく、−（ＸＲ−ＳＲ）ｋＲ−ＰＲで表される基を表すことが特に好ましい。ＰＲは重合性基を表し、ＳＲはスペーサー基又は単結合を表すが、ＳＲが複数存在する場合それらは同一であっても異なっていても良く、ＸＲは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、−（ＸＲ−ＳＲ）ｋＲ−ＰＲには−Ｏ−Ｏ−結合を含まない。）、ｋＲは０から８の整数を表すが、ＰＲ、ＳＲ、ＸＲ、ｋＲの好ましい構造としては、各々Ｐ１、Ｓ１、Ｘ１、ｋにおける好ましい構造と同様である。
【００２８】
Ｍ１は共役系を含む二価の炭化水素基を表すが、位相差の低下や変色の起こりにくさの観点から、Ｍ１に含まれるπ電子の総数は４から５０であることが好ましく、４から２４であることがより好ましい。また、Ｍ１は液晶性、原料の入手容易さ及び合成の容易さの観点から下記の式（Ｉ−Ｍ）
【００２９】
【化４】
2018184599.tif 000006
【００３０】
（式中、Ｔは三価の炭化水素基を表し、Ｂ１は水素原子、メチル基、メチリデン基又は環式炭化水素基を表すが、これらの基は無置換であるか又は１つ以上のＬＢによって置換されても良く、Ｂ２は単結合、二重結合又は二価の環式炭化水素基を表すが、これらの基は無置換であるか又は１つ以上のＬＢによって置換されても良く、ＬＢはフッ素原子、塩素原子、臭素原子、ヨウ素原子、ペンタフルオロスルフラニル基、ニトロ基、シアノ基、イソシアノ基、アミノ基、ヒドロキシ基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されていても良く、ＬＢが複数存在する場合それらは同一であっても異なっていても良く、Ｖ１及びＶ２は単結合、二重結合又は二価の結合基を表し、ｎは０から１０の整数を表すが、Ｂ１−Ｖ１、Ｖ１−Ｂ２、Ｂ２−Ｖ１、Ｂ２−Ｖ２、Ｖ２−Ｔを連結する結合基は各々独立して単結合であっても二重結合であっても良い。）で表される基を表すことが好ましい。
【００３１】
Ｔは液晶性、原料の入手容易さ及び合成の容易さの観点から下記の式（Ｔ−１）から式（Ｔ−２２）
【００３２】
【化５】
2018184599.tif 000007
【００３３】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。ここで、任意の位置に結合手を有して良くとは、例えば、Ｔは３価の基であることから、任意の位置に結合手を３つ有することを意図する（以下、本発明において、任意の位置に結合手を有して良くとは同様な意味を示す。）。また、これらの基は無置換又は１つ以上のＬＴによって置換されても良く、ＬＴはフッ素原子、塩素原子、臭素原子、ヨウ素原子、ペンタフルオロスルフラニル基、ニトロ基、シアノ基、イソシアノ基、アミノ基、ヒドロキシ基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されていても良く、ＬＴが複数存在する場合それらは同一であっても異なっていても良く、ｋ１は１から２０の整数を表す。）から選ばれる基を表すことが好ましく、式（Ｔ−４）、式（Ｔ−７）、式（Ｔ−８）、式（Ｔ−１１）から選ばれる基を表すことがより好ましく、式（Ｔ−４）、式（Ｔ−１１）から選ばれる基を表すことがさらに好ましい。
【００３４】
さらに、Ｔが上記式（Ｔ−４）から選ばれる基を表す場合、より具体的には下記の式（Ｔ−４−１）又は式（Ｔ−４−２）
【００３５】
【化６】
2018184599.tif 000008
【００３６】
で表される基であることが好ましく、Ｔが上記式（Ｔ−７）から選ばれる基を表す場合、より具体的には下記の式（Ｔ−７−１）から式（Ｔ−７−２１）
【００３７】
【化７】
2018184599.tif 000009
【００３８】
（式中、Ｒ０は水素原子又は炭素原子数１から２０のアルキル基を表す。）から選ばれる基を表すことが好ましく、Ｔが上記式（Ｔ−８）から選ばれる基を表す場合、より具体的には下記の式（Ｔ−８−１）から式（Ｔ−８−１６）
【００３９】
【化８】
2018184599.tif 000010
【００４０】
（式中、Ｒ０は水素原子又は炭素原子数１から２０のアルキル基を表す。）から選ばれる基を表すことが好ましく、Ｔが上記式（Ｔ−１１）から選ばれる基を表す場合、より具体的には下記の式（Ｔ−１１−１）から式（Ｔ−１１−４）
【００４１】
【化９】
2018184599.tif 000011
【００４２】
から選ばれる基を表すことが好ましい。
【００４３】
Ｂ１は水素原子若しくは、無置換であるか又は１つ以上のＬＢによって置換されても良いメチル基、メチリデン基又は環式炭化水素基を表すが、液晶性、原料の入手容易さ及び合成の容易さの観点から水素原子若しくは、無置換であるか又は１つ以上のＬＢによって置換されても良いメチル基、メチリデン基、下記の式（Ｂ−１−１）から式（Ｂ−１−２１）
【００４４】
【化１０】
2018184599.tif 000012
【００４５】
（式中、環構造には、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基ＬＢによって置換されても良い。）から選ばれる基を表すことが好ましく、Ｂ１は水素原子若しくは、無置換であるか又は１つ以上のＬＢによって置換されても良いメチル基、無置換であるか又は１つ以上のＬＢによって置換されても良いメチリデン基、無置換であるか又は１つ以上のＬＢによって置換されても良い上記の式（Ｂ−１−３）、式（Ｂ−１−４）、式（Ｂ−１−８）、式（Ｂ−１−１０）、式（Ｂ−１−１１）から選ばれる基を表すことがより好ましく、Ｂ１は水素原子若しくは、無置換であるか又は１つ以上のＬＢによって置換されても良いメチル基、無置換であるか又は１つ以上のＬＢによって置換されても良いメチリデン基、無置換であるか又は１つ以上のＬＢによって置換されても良い上記の式（Ｂ−１−８）、式（Ｂ−１−１０）から選ばれる基を表すことがさらに好ましい。
【００４６】
さらに、式（Ｂ−１−３）で表される基としては下記の式（Ｂ−１−３−１）から式（Ｂ−１−３−７）
【００４７】
【化１１】
2018184599.tif 000013
【００４８】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００４９】
式（Ｂ−１−４）で表される基としては下記の式（Ｂ−１−４−１）から式（Ｂ−１−４−８）
【００５０】
【化１２】
2018184599.tif 000014
【００５１】
（式中、環構造には、任意の位置に結合手を有して良い。また、これらの基は無置換又は１つ以上の置換基ＬＢによって置換されても良い。）から選ばれる基を表すことが好ましい。
【００５２】
式（Ｂ−１−５）で表される基としては下記の式（Ｂ−１−５−１）から式（Ｂ−１−５−６）
【００５３】
【化１３】
2018184599.tif 000015
【００５４】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００５５】
式（Ｂ−１−６）で表される基としては下記の式（Ｂ−１−６−１）から式（Ｂ−１−６−９）
【００５６】
【化１４】
2018184599.tif 000016
【００５７】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００５８】
式（Ｂ−１−７）で表される基としては下記の式（Ｂ−１−７−１）から式（Ｂ−１−７−１２）
【００５９】
【化１５】
2018184599.tif 000017
【００６０】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００６１】
式（Ｂ−１−８）で表される基としては下記の式（Ｂ−１−８−１）から式（Ｂ−１−８−８）
【００６２】
【化１６】
2018184599.tif 000018
【００６３】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましく、原料の入手容易さ及び合成の容易さの観点から式（Ｂ−１−８−６）、式（Ｂ−１−８−７）及び式（Ｂ−１−８−８）から選ばれる基を表すことがより好ましい。
【００６４】
式（Ｂ−１−１０）で表される基としては下記の式（Ｂ−１−１０−１）から式（Ｂ−１−１０−１９）
【００６５】
【化１７】
2018184599.tif 000019
【００６６】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましく、原料の入手容易さ及び合成の容易さの観点から式（Ｂ−１−１０−１）、式（Ｂ−１−１０−２）及び式（Ｂ−１−１０−３）から選ばれる基を表すことがより好ましい。
【００６７】
式（Ｂ−１−１１）で表される基としては下記の式（Ｂ−１−１１−１）から式（Ｂ−１−１１−７）
【００６８】
【化１８】
2018184599.tif 000020
【００６９】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００７０】
式（Ｂ−１−１２）で表される基としては下記の式（Ｂ−１−１２−１）から式（Ｂ−１−１２−４）
【００７１】
【化１９】
2018184599.tif 000021
【００７２】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００７３】
式（Ｂ−１−１３）で表される基としては下記の式（Ｂ−１−１３−１）から式（Ｂ−１−１３−１０）
【００７４】
【化２０】
2018184599.tif 000022
【００７５】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００７６】
式（Ｂ−１−１７）で表される基としては下記の式（Ｂ−１−１７−１）から式（Ｂ−１−１７−１６）
【００７７】
【化２１】
2018184599.tif 000023
【００７８】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００７９】
式（Ｂ−１−１８）で表される基としては下記の式（Ｂ−１−１８−１）から式（Ｂ−１−１８−４）
【００８０】
【化２２】
2018184599.tif 000024
【００８１】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００８２】
式（Ｂ−１−１９）で表される基としては下記の式（Ｂ−１−１９−１）から式（Ｂ−１−１９−１６）
【００８３】
【化２３】
2018184599.tif 000025
【００８４】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００８５】
式（Ｂ−１−２０）で表される基としては下記の式（Ｂ−１−２０−１）から式（Ｂ−１−２０−１２）
【００８６】
【化２４】
2018184599.tif 000026
【００８７】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００８８】
式（Ｂ−１−２１）で表される基としては下記の式（Ｂ−１−２１−１）から式（Ｂ−１−２１−１３）
【００８９】
【化２５】
2018184599.tif 000027
【００９０】
（式中、環構造には、任意の位置に結合手を有して良く、Ｒ０は水素原子又は炭素原子数１から２０のアルキル基を表す。また、これらの基は無置換又は１つ以上の置換基ＬＢによって置換されても良い。）から選ばれる基を表すことが好ましい。
【００９１】
Ｂ２は単結合、二重結合又は無置換であるか又は１つ以上のＬＢによって置換されても良い二価の環式炭化水素基を表すが、液晶性、原料の入手容易さ及び合成の容易さの観点から単結合、二重結合又は下記の式（Ｂ−２−１）から式（Ｂ−２−２１）
【００９２】
【化２６】
2018184599.tif 000028
【００９３】
（式中、環構造には、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基ＬＢによって置換されても良い。）から選ばれる基を表すことが好ましく、Ｂ２は単結合、二重結合又は無置換又は１つ以上の置換基ＬＢによって置換されても良い式（Ｂ−２−３）、式（Ｂ−２−４）から選ばれる基を表すことがより好ましい。
【００９４】
Ｖ１及びＶ２は単結合、二重結合又は二価の結合基を表すが、液晶性、原料の入手容易さ及び合成の容易さの観点から各々独立して単結合、二重結合、下記の式（Ｖ−１）から式（Ｖ−１５）
【００９５】
【化２７】
2018184599.tif 000029
【００９６】
（式中、Ｙ１は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、若しくは１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、Ｙ１が複数存在する場合それらは同一であっても異なっていても良く、若しくはＹ１はＰＹ−（ＳＹ−ＸＹ）ｋＹ−で表される基を表しても良く、ＰＹは重合性基を表し、ＳＹはスペーサー基又は単結合を表すが、ＳＹが複数存在する場合それらは同一であっても異なっていても良く、ＸＹは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、ＰＹ−（ＳＹ−ＸＹ）ｋＹ−には−Ｏ−Ｏ−結合を含まない。）、ｋＹは０から１０の整数を表す。）、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−から選ばれる基であることが好ましく、Ｖ１及びＶ２は各々独立して単結合、二重結合、上記式（Ｖ−２）、式（Ｖ−５）から式（Ｖ−１５）、−ＣＳ−ＮＨ−、−ＮＨ−ＣＳ−から選ばれる基を表すことがより好ましく、Ｖ１及びＶ２は各々独立して単結合、式（Ｖ−２）、式（Ｖ−５）、式（Ｖ−６）、式（Ｖ−７）、式（Ｖ−８）、式（Ｖ−１３）から選ばれる基を表すことがさらに好ましく、Ｖ１及びＶ２は各々独立して単結合、式（Ｖ−５）、式（Ｖ−６）、式（Ｖ−７）から選ばれる基を表すことがさらにより好ましい。
【００９７】
ｎは０から１０の整数を表すが、液晶性、原料の入手容易さ及び合成の容易さの観点から０から５の整数を表すことが好ましく、０、１、２又は３を表すことがより好ましい。
【００９８】
Ｌは液晶性、原料の入手容易さ、合成の容易さの観点から、Ｌはフッ素原子、塩素原子、ペンタフルオロスルフラニル基、ニトロ基、シアノ基、メチルアミノ基、ジメチルアミノ基、ジエチルアミノ基、ジイソプロピルアミノ基、又は、任意の水素原子はフッ素原子に置換されても良く、１個の−ＣＨ２−又は隣接していない２個以上の−ＣＨ２−は各々独立して−Ｏ−、−Ｓ−、−ＣＯ−、−ＣＯＯ−、−ＯＣＯ−、−Ｏ−ＣＯ−Ｏ−、−ＣＨ＝ＣＨ−、−ＣＦ＝ＣＦ−又は−Ｃ≡Ｃ−から選択される基によって置換されても良い炭素原子数１から２０の直鎖状又は分岐状アルキル基を表すことが好ましく、フッ素原子、シアノ基、又は、任意の水素原子はフッ素原子に置換されても良く、１個の−ＣＨ２−又は隣接していない２個以上の−ＣＨ２−は各々独立して−Ｏ−、−ＣＯＯ−又は−ＯＣＯ−から選択される基によって置換されても良い炭素原子数１から１２の直鎖状又は分岐状アルキル基を表すことがより好ましい。
【００９９】
ＬＢは合成の容易さ、原料の入手容易さ、液晶性の観点から、フッ素原子、塩素原子、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個の−ＣＨ２−又は隣接していない２個以上の−ＣＨ２−が各々独立して−Ｏ−、−Ｓ−、−ＣＯ−、−ＣＯＯ−、−ＯＣＯ−、−Ｏ−ＣＯ−Ｏ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すことが好ましく、フッ素原子、塩素原子、ニトロ基、シアノ基、メチルアミノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−、−Ｓ−又は−ＣＯ−によって置換されても良い炭素原子数１から２０の直鎖状又は分岐状アルキル基を表すことが好ましく、フッ素原子、塩素原子、ニトロ基、シアノ基、メチルアミノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−によって置換されても良い炭素原子数１から１０の直鎖状アルキル基を表すことがより好ましく、フッ素原子、塩素原子、ニトロ基、シアノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−によって置換されても良い炭素原子数１又は２の直鎖状アルキル基を表すことがさらにより好ましい。
【０１００】
ＬＴはフッ素原子、塩素原子、臭素原子、ヨウ素原子、ペンタフルオロスルフラニル基、ニトロ基、シアノ基、イソシアノ基、アミノ基、ヒドロキシ基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されていても良く、ＬＴが複数存在する場合それらは同一であっても異なっていても良い。ＬＴは合成の容易さ、原料の入手容易さ、液晶性の観点から、フッ素原子、塩素原子、ニトロ基、シアノ基、メチルアミノ基、ジメチルアミノ基、ジエチルアミノ基、ジイソプロピルアミノ基、又は、基中の任意の水素原子がフッ素原子に置換されていても良く、１個の−ＣＨ２−又は隣接していない２個以上の−ＣＨ２−が各々独立して−Ｏ−、−Ｓ−、−ＣＯ−、−ＣＯＯ−、−ＯＣＯ−、−Ｏ−ＣＯ−Ｏ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すことが好ましく、フッ素原子、塩素原子、ニトロ基、シアノ基、メチルアミノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−、−Ｓ−又は−ＣＯ−によって置換されても良い炭素原子数１から２０の直鎖状又は分岐状アルキル基を表すことが好ましく、フッ素原子、塩素原子、ニトロ基、シアノ基、メチルアミノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−によって置換されても良い炭素原子数１から１０の直鎖状アルキル基を表すことがより好ましく、フッ素原子、塩素原子、ニトロ基、シアノ基、ジメチルアミノ基、又は、基中の任意の水素原子がフッ素原子に置換されていても良く、１個の−ＣＨ２−又は隣接していない２個以上の−ＣＨ２−が各々独立して−Ｏ−によって置換されても良い炭素原子数１又は２の直鎖状アルキル基を表すことがさらにより好ましい。
【０１０１】
ｋは０から８の整数を表すが、液晶性、原料の入手容易さ及び合成の容易さの観点から０から４の整数を表すことが好ましく、０から２の整数を表すことがより好ましく、０又は１を表すことがさらに好ましく、１を表すことが特に好ましい。
【０１０２】
ｍ１及びｍ２は各々独立して０から５の整数を表すが、ｍ１＋ｍ２は１から５の整数を表す。液晶性、合成の容易さ及び溶媒への溶解性の観点から、ｍ１及びｍ２は各々独立して１から４の整数を表すことが好ましく、１から３の整数を表すことがより好ましく、１又は２を表すことが特に好ましい。ｍ１＋ｍ２は１から４の整数を表すことが好ましく、２、３又は４を表すことがより好ましく、２又は４を表すことが特に好ましい。
【０１０３】
一般式（Ｉ）で表される化合物として具体的には、下記の式（Ｉ−１）から式（Ｉ−１０）で表される化合物が好ましい。
【０１０４】
【化２８】
2018184599.tif 000030
【０１０５】
【化２９】
2018184599.tif 000031
【０１０６】
【化３０】
2018184599.tif 000032
【０１０７】
本願発明の化合物は、ネマチック液晶組成物、スメクチック液晶組成物、キラルスメクチック液晶組成物及びコレステリック液晶組成物に使用することが好ましい。本願発明の反応性化合物を用いる液晶組成物において本願発明以外の化合物を添加しても構わない。
【０１０８】
本願発明の重合性化合物と混合して使用される他の重合性化合物としては、具体的には一般式（Ｘ−１１）
【０１０９】
【化３１】
2018184599.tif 000033
【０１１０】
及び／又は一般式（Ｘ−１２）
【０１１１】
【化３２】
2018184599.tif 000034
【０１１２】
（式中、Ｐ１１、Ｐ１２及びＰ１３は各々独立して重合性基を表し、Ｓ１１、Ｓ１２及びＳ１３は各々独立して単結合又は炭素原子数１〜２０個のアルキレン基を表すが、１個の−ＣＨ２−又は隣接していない２個以上の−ＣＨ２−は−Ｏ−、−ＣＯＯ−、−ＯＣＯ−、−ＯＣＯＯ−に置き換えられても良く、Ｘ１、Ｘ２及びＸ３は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ｚ１１及びＺ１２は各々独立して−Ｏ−、−Ｓ−、−ＯＣＨ２−、−ＣＨ２Ｏ−、−ＣＯＯ−、−ＯＣＯ−、−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ａ１１、Ａ１２、Ａ１３及びＡ１４は各々独立して、１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基又は１，３−ジオキサン−２，５−ジイル基を表すが、Ａ１１、Ａ１２、Ａ１３及びＡ１４は各々独立して無置換であるか又はアルキル基、ハロゲン化アルキル基、アルコキシ基、ハロゲン化アルコキシ基、ハロゲン原子、シアノ基又はニトロ基に置換されていても良く、Ｒ１１は水素原子、フッ素原子、塩素原子、臭素原子、ヨウ素原子、ペンタフルオロスルフラニル基、シアノ基、ニトロ基、イソシアノ基、チオイソシアノ基、若しくは、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖又は分岐アルキル基を表し、ｍ１１及びｍ１２は０、１、２又は３を表すが、ｍ１１及び／又はｍ１２が２又は３を表す場合、２個あるいは３個存在するＡ１１、Ａ１３、Ｚ１１及び／又はＺ１２は同一であっても異なっていても良い。）で表される化合物が好ましく、Ｐ１１、Ｐ１２及びＰ１３がアクリル基又はメタクリル基である場合が特に好ましい。一般式（Ｘ−１１）で表される化合物として具体的には、一般式（Ｘ−１１ａ）
【０１１３】
【化３３】
2018184599.tif 000035
【０１１４】
（式中、Ｗ１１及びＷ１２は各々独立して水素原子又はメチル基を表し、Ｓ１４及びＳ１５は各々独立して炭素原子数２から１８のアルキレン基、Ｘ１４及びＸ１５は各々独立して−Ｏ−、−ＣＯＯ−、−ＯＣＯ−又は単結合を表し、Ｚ１３及びＺ１４は各々独立して−ＣＯＯ−又は−ＯＣＯ−を表し、Ａ１５、Ａ１６及びＡ１７は各々独立して無置換若しくはフッ素原子、塩素原子、炭素原子数１から４の直鎖状又は分岐状アルキル基、炭素原子数１から４の直鎖状又は分岐状アルコキシ基によって置換されていても良い１，４−フェニレン基を表す。）で表される化合物が好ましく、下記式（Ｘ−１１ａ−１）から式（Ｘ−１１ａ−４）
【０１１５】
【化３４】
2018184599.tif 000036
【０１１６】
（式中、Ｗ１１、Ｗ１２、Ｓ１４及びＳ１５は一般式（Ｘ−１１ａ）と同様の意味を表す。）で表される化合物が特に好ましい。上記式（Ｘ−１１ａ−１）から式（Ｘ−１１ａ−４）において、Ｓ１４及びＳ１５が各々独立して炭素原子数２から８のアルキレン基である化合物が特に好ましい。
【０１１７】
この他、好ましい２官能重合性化合物としては下記一般式（Ｘ−１１ｂ−１）から式（Ｘ−１１ｂ−３）
【０１１８】
【化３５】
2018184599.tif 000037
【０１１９】
（式中、Ｗ１３及びＷ１４は各々独立して水素原子又はメチル基を表し、Ｓ１６及びＳ１７は各々独立して炭素原子数２から１８のアルキレン基を表す。）で表される化合物が挙げられる。上記式（Ｘ−１１ｂ−１）から式（Ｘ−１１ｂ−３）において、Ｓ１６及びＳ１７が各々独立して炭素原子数２から８のアルキレン基である化合物が特に好ましい。
【０１２０】
また、一般式（Ｘ−１２）で表される化合物として具体的には、下記一般式（Ｘ−１２−１）から式（Ｘ−１２−７）
【０１２１】
【化３６】
2018184599.tif 000038
【０１２２】
（式中、Ｐ１４は重合性基を表し、Ｓ１８は単結合又は炭素原子数１から２０個のアルキレン基を表すが、１個の−ＣＨ２−又は隣接していない２個以上の−ＣＨ２−は−Ｏ−、−ＣＯＯ−、−ＯＣＯ−、−Ｏ−ＣＯ−Ｏ−に置き換えられても良く、Ｘ１６は単結合、−Ｏ−、−ＣＯＯ−、又は−ＯＣＯ−を表し、Ｚ１５は単結合、−ＣＯＯ−又は−ＯＣＯ−を表し、Ｌ１１はフッ素原子、塩素原子、１個の−ＣＨ２−又は隣接していない２個以上の−ＣＨ２−が各々独立して−Ｏ−、−ＣＯＯ−、−ＯＣＯ−に置き換えられても良い炭素原子数１から１０の直鎖状又は分岐状アルキル基を表し、ｓ１１は０から４の整数を表し、Ｒ１２は水素原子、フッ素原子、塩素原子、シアノ基、ニトロ基、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−に置き換えられても良い炭素原子数１から２０の直鎖状又は分岐状アルキル基を表す。）で表される化合物が挙げられる。
【０１２３】
本願発明の化合物を含有する重合性液晶組成物には、当該組成物の液晶性を大きく損なわない程度に、液晶性を示さない重合性化合物を添加することも可能である。具体的には、この技術分野で高分子形成性モノマーあるいは高分子形成性オリゴマーとして認識される化合物であれば特に制限なく使用可能である。具体例として例えば「光硬化技術データブック、材料編（モノマー，オリゴマー，光重合開始剤）」（市村國宏、加藤清視監修、テクノネット社）記載のものが挙げられる。
【０１２４】
また、本願発明の化合物は光重合開始剤を使用しなくても重合させることが可能であるが、目的により光重合開始剤を添加しても構わない。その場合は光重合開始剤の濃度は、本願発明の化合物に対し０．１質量％から１５質量％が好ましく、０．２質量％から１０質量％がより好ましく、０．４質量％から８質量％がさらに好ましい。光重合開始剤としては、ベンゾインエーテル類、ベンゾフェノン類、アセトフェノン類、ベンジルケタール類、アシルフォスフィンオキサイド類等が挙げられる。光重合開始剤の具体例としては２−メチル−１−（４−メチルチオフェニル）−２−モルホリノプロパン−１−オン（ＩＲＧＡＣＵＲＥ  ９０７）、安息香酸［１−［４−（フェニルチオ）ベンゾイル］ヘプチリデン］アミノ（ＩＲＧＡＣＵＲＥ  ＯＸＥ  ０１）等が挙げられる。熱重合開始剤としては、アゾ化合物、過酸化物等が挙げられる。熱重合開始剤の具体例としては２，２’−アゾビス（４−メトキシ−２，４−ジメチルバレロニトリル）、２，２’−アゾビス（イソブチロニトリル）等が挙げられる。また、１種類の重合開始剤を用いても良く、２種類以上の重合開始剤を併用して用いても良い。
【０１２５】
また、本発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、組成物に対して０．００５質量％から１質量％の範囲が好ましく、０．０２質量％から０．８質量％がより好ましく、０．０３質量％から０．５質量％がさらに好ましい。また、１種類の安定剤を用いても良く、２種類以上の安定剤を併用して用いても良い。安定剤としては、具体的には式（Ｘ−１３−１）から式（Ｘ−１３−３５）
【０１２６】
【化３７】
2018184599.tif 000039
【０１２７】
【化３８】
2018184599.tif 000040
【０１２８】
【化３９】
2018184599.tif 000041
【０１２９】
【化４０】
2018184599.tif 000042
【０１３０】
【化４１】
2018184599.tif 000043
【０１３１】
【化４２】
2018184599.tif 000044
【０１３２】
【化４３】
2018184599.tif 000045
【０１３３】
（式中、ｎは０から２０の整数を表す。）で表される化合物が好ましい。
【０１３４】
また、本願発明の化合物を含有する重合性液晶組成物をフィルム類、光学素子類、機能性顔料類、医薬品類、化粧品類、コーティング剤類、合成樹脂類等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【０１３５】
本願発明の化合物を含有する重合性液晶組成物を重合することにより得られるポリマーは種々の用途に利用できる。例えば、本願発明の化合物を含有する重合性液晶組成物を、配向させずに重合することにより得られるポリマーは、光散乱板、偏光解消板、モアレ縞防止板として利用可能である。また、配向させた後に重合することにより得られるポリマーは、光学異方性を有しており有用である。このような光学異方体は、例えば、本願発明の化合物を含有する重合性液晶組成物を、布等でラビング処理した基板、有機薄膜を形成した基板又はＳｉＯ２を斜方蒸着した配向膜を有する基板に担持させるか、基板間に挟持させた後、当該重合性液晶組成物を重合することによって製造することができる。
【０１３６】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物に有機溶媒を添加しても良い。有機溶媒としては、炭化水素系溶媒、ハロゲン化炭化水素系溶媒、エーテル系溶媒、アルコール系溶媒、ケトン系溶媒、エステル系溶媒、非プロトン性溶媒等を使用することができるが、例えば炭化水素系溶媒としてはトルエン又はヘキサンを、ハロゲン化炭化水素系溶媒としては塩化メチレンを、エーテル系溶媒としてはテトラヒドロフラン、アセトキシ−２−エトキシエタン又はプロピレングリコールモノメチルエーテルアセテートを、アルコール系溶媒としてはメタノール、エタノール又はイソプロピルアルコールを、ケトン系溶媒としてはアセトン、メチルエチルケトン、シクロヘキサノン、γ−ブチルラクトン又はＮ−メチルピロリジノン類を、エステル系溶媒としては酢酸エチル又はセロソルブを、非プロトン性溶媒としてはジメチルホルムアミド又はアセトニトリルを挙げることができる。これらは単独でも、組み合わせて用いても良く、その蒸気圧と重合性液晶組成物の溶解性を考慮し、適宜選択すれば良い。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加する事も有効である。基板上にポリイミド薄膜等の中間層を設ける方法は、重合性液晶材料を重合することにより得られるポリマーと基板との密着性を向上させるために有効である。
【０１３７】
上記以外の配向処理としては、液晶材料の流動配向の利用、電場又は磁場の利用を挙げることができる。これらの配向手段は単独で用いても、また組み合わせて用いても良い。さらに、ラビングに代わる配向処理方法として、光配向法を用いることもできる。基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【０１３８】
本願発明の化合物を含有する重合性液晶組成物を重合させる際、迅速に重合が進行することが望ましいため、紫外線又は電子線等の活性エネルギー線を照射することにより重合させる方法が好ましい。紫外線を使用する場合、偏光光源を用いても良く、非偏光光源を用いても良い。また、液晶組成物を２枚の基板間に挟持させて状態で重合を行う場合、少なくとも照射面側の基板は活性エネルギー線に対して適当な透明性を有していなければならない。また、光照射時にマスクを用いて特定の部分のみを重合させた後、電場や磁場又は温度等の条件を変化させることにより、未重合部分の配向状態を変化させて、さらに活性エネルギー線を照射して重合させるという手段を用いても良い。また、照射時の温度は、本発明の重合性液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【０１３９】
重合によって得られた当該光学異方体は、初期の特性変化を軽減し、安定的な特性発現を図ることを目的として熱処理を施すこともできる。熱処理の温度は５０〜２５０℃の範囲であることが好ましく、熱処理時間は３０秒〜１２時間の範囲であることが好ましい。
【０１４０】
このような方法によって製造される当該光学異方体は、基板から剥離して単体で用いても、剥離せずに用いても良い。また、得られた光学異方体を積層しても、他の基板に貼り合わせて用いてもよい。
【実施例】
【０１４１】
以下、実施例を挙げて本発明を更に記述するが、本発明はこれらの実施例に限定されるものではない。また、以下の実施例及び比較例の組成物における「％」は『質量％』を意味する。各工程において酸素及び／又は水分に不安定な物質を取り扱う際は、窒素ガス、アルゴンガス等の不活性ガス中で作業を行うことが好ましい。通常の後処理とは、反応液から目的の化合物を得るために行う作業であり、分液・抽出、中和、洗浄、乾燥、濃縮等の当業者間において通常行われている作業を意味する。
（実施例１）式（Ｉ−１）で表される化合物の製造
【０１４２】
【化４４】
2018184599.tif 000046
【０１４３】
Ｊｏｕｒｎａｌ  ｏｆ  Ｍｅｄｉｃｉｎａｌ  Ｃｈｅｍｉｓｔｒｙ誌、２００９年、５２巻、９号、２９８９−３０００頁に記載の方法によって式（Ｉ−１−１）で表される化合物を得た。反応容器に式（Ｉ−１−１）で表される化合物、トリエチルアミン、酢酸エチルを加えた。氷冷しながらチオホスゲンの酢酸エチル溶液を滴下し撹拌した。反応液を水に注ぎ通常の後処理を行った後、カラムクロマトグラフィーにより精製を行った。得られた化合物を２−プロパノールに溶解させ、ヒドラジン一水和物、２−プロパノールを加えた反応容器に滴下し撹拌した。析出物を濾過し乾燥させることにより式（Ｉ−１−２）で表される化合物を得た。
【０１４４】
反応容器に式（Ｉ−１−２）で表される化合物、２，５−ジメトキシベンズアルデヒド、エタノールを加え撹拌した。析出物を濾過し乾燥させることにより式（Ｉ−１−３）で表される化合物を得た。
【０１４５】
反応容器に式（Ｉ−１−３）で表される化合物、テトラヒドロフラン、エタノール、水を加えた。塩化鉄（ＩＩＩ）を加え撹拌した。析出物を濾過し乾燥させることにより式（Ｉ−１−４）で表される化合物を得た。
【０１４６】
反応容器に式（Ｉ−１−４）で表される化合物、ジクロロメタンを加えた。−７８℃に冷却し三臭化ホウ素を加え撹拌した。反応液を水に注ぎ、通常の後処理を行った後、カラムクロマトグラフィー及び再結晶により精製を行い、式（Ｉ−１−５）で表される化合物を得た。
【０１４７】
反応容器にマグネシウム及びテトラヒドロフランを加えた。６−ブロモー２−メトキシナフタレンのテトラヒドロフラン溶液を加えグリニャール試薬を調製した。１，４−ジクロヘキサンジオンのテトラヒドロフラン溶液を滴下し撹拌した。塩酸を滴下し、通常の後処理を行った後、カラムクロマトグラフィーにより精製を行い、式（Ｉ−１−６）で表される化合物を得た。
【０１４８】
反応容器に式（Ｉ−１−６）で表される化合物、ｐ−トルエンスルホン酸一水和物、トルエンを加え、水を除去しながら加熱還流させた。通常の後処理を行った後、カラムクロマトグラフィーにより精製を行い、式（Ｉ−１−７）で表される化合物を得た。
【０１４９】
Ｓｙｎｔｈｅｓｉｓ誌、２０１０年、１５号、２６１６−２６２０頁に記載の方法によって式（Ｉ−１−８）で表される化合物を得た。反応容器に式（Ｉ−１−８）で表される化合物、テトラヒドロフランを加えた。−７８℃に冷却しながらブチルリチウムのヘキサン溶液を滴下し撹拌した。式（Ｉ−１−７）で表される化合物のテトラヒドロフラン溶液を滴下した後、室温で撹拌した。反応液を塩化アンモニウム水溶液に注ぎ、通常の後処理を行った後、カラムクロマトグラフィーにより精製を行った。反応容器に得られた化合物、アセトニトリル、６Ｍ塩酸を加え加熱撹拌した。反応液を水に注ぎ、通常の後処理を行った後、カラムクロマトグラフィーにより精製を行い、式（Ｉ−１−９）で表される化合物を得た。
【０１５０】
反応容器に式（Ｉ−１−９）で表される化合物、５％パラジウム炭素、エタノールを加え、水素圧０．５ＭＰａ下、撹拌した。パラジウム炭素を濾過し溶媒を留去することにより式（Ｉ−１−１０）で表される化合物を得た。
【０１５１】
反応容器に式（Ｉ−１−１０）で表される化合物、ジクロロメタンを加えた。−７８℃に冷却し三臭化ホウ素を滴下し撹拌した。反応液を水に注ぎ、通常の後処理を行った後、カラムクロマトグラフィー及び再結晶により精製を行い、式（Ｉ−１−１１）で表される化合物を得た。
【０１５２】
反応容器に式（Ｉ−１−１１）で表される化合物、２−フルオロアクリル酸、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−１−１２）で表される化合物を得た。
【０１５３】
反応容器に式（Ｉ−１−１２）で表される化合物、式（Ｉ−１−５）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−１−１３）で表される化合物を得た。
【０１５４】
ＷＯ２００９−１１６６５７Ａ１号公報に記載の方法によって式（Ｉ−１−１４）で表される化合物を得た。反応容器に式（Ｉ−１−１３）で表される化合物、式（Ｉ−１−１４）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−１）で表される化合物を得た。
ＭＳ（ｍ／ｚ）：１０６４［Ｍ＋＋１］
（実施例２）式（Ｉ−２）で表される化合物の製造
【０１５５】
【化４５】
2018184599.tif 000047
【０１５６】
反応容器に式（Ｉ−２−１）で表される化合物、チオシアン酸カリウム、酢酸を加えた。氷冷しながら臭素を滴下し撹拌した。析出物を濾過し乾燥させた。得られた固体を温水に溶解させアンモニア水溶液を加え撹拌した。固体を濾過し、カラムクロマトグラフィー及び再結晶により精製を行い、式（Ｉ−２−２）で表される化合物を得た。
【０１５７】
反応容器に式（Ｉ−２−２）で表される化合物、ｐ−トルエンスルホン酸一水和物、アセトニトリルを加えた。氷冷しながら亜硝酸ナトリウム水溶液、ヨウ化カリウム水溶液を滴下し、室温で撹拌した。通常の後処理を行った後、カラムクロマトグラフィーにより精製を行い、式（Ｉ−２−３）で表される化合物を得た。
【０１５８】
反応容器に式（Ｉ−２−３）で表される化合物、トリメチルシリルアセチレン、ヨウ化銅（Ｉ）、テトラキス（トリフェニルホスフィン）パラジウム（０）、トリエチルアミン、Ｎ，Ｎ−ジメチルホルムアミドを加え加熱撹拌した。通常の後処理を行った後、カラムクロマトグラフィーにより精製を行い、式（Ｉ−２−４）で表される化合物を得た。
【０１５９】
反応容器に式（Ｉ−２−４）で表される化合物、炭酸カリウム、メタノールを加え撹拌した。通常の後処理を行った後、カラムクロマトグラフィーにより精製を行い、式（Ｉ−２−５）で表される化合物を得た。
【０１６０】
反応容器に式（Ｉ−２−５）で表される化合物、式（Ｉ−２−６）で表される化合物、ヨウ化銅（Ｉ）、テトラキス（トリフェニルホスフィン）パラジウム（０）、トリエチルアミン、Ｎ，Ｎ−ジメチルホルムアミドを加え加熱撹拌した。通常の後処理を行った後、カラムクロマトグラフィーにより精製を行い、式（Ｉ−２−７）で表される化合物を得た。
【０１６１】
反応容器に式（Ｉ−２−７）で表される化合物、ジクロロメタンを加えた。−７８℃で三臭化ホウ素を滴下し撹拌した。反応液を水に注ぎ通常の後処理を行った後、カラムクロマトグラフィーにより精製を行い、式（Ｉ−２−８）で表される化合物を得た。
【０１６２】
反応容器に式（Ｉ−２−９）で表される化合物、エチレングリコール、トリフェニルホスフィン、テトラヒドロフランを加えた。アゾジカルボン酸ジイソプロピルを滴下し撹拌した。通常の後処理を行った後、カラムクロマトグラフィーにより精製を行い、式（Ｉ−２−１０）で表される化合物を得た。
【０１６３】
反応容器に式（Ｉ−２−１０）で表される化合物、ロジウム、ジイソプロピルアルコールを加え、水素圧５ａｔｍ下加熱撹拌した。触媒を除去した後、カラムクロマトグラフィーにより精製を行い、式（Ｉ−２−１１）で表される化合物を得た。
【０１６４】
反応容器に式（Ｉ−２−１１）で表される化合物、２−（トリフルオロメチル）アクリル酸、Ｎ，Ｎ−ジメチルアミノピリジン、ジクロロメタンを加えた。ジイソプロピルカルボジイミドを滴下し撹拌した。通常の後処理を行った後、カラムクロマトグラフィーにより精製を行い、式（Ｉ−２−１２）で表される化合物を得た。
【０１６５】
反応容器に式（Ｉ−２−１２）で表される化合物、メタノール、水酸化ナトリウム水溶液を加え加熱撹拌した。塩酸で中和し通常の後処理を行った後、カラムクロマトグラフィーにより精製を行い、式（Ｉ−２−１３）で表される化合物を得た。
【０１６６】
反応容器に式（Ｉ−２−１３）で表される化合物、式（Ｉ−２−８）で表される化合物、Ｎ，Ｎ−ジメチルアミノピリジン、ジクロロメタンを加えた。ジイソプロピルカルボジイミドを滴下し撹拌した。通常の後処理を行った後、カラムクロマトグラフィーにより精製を行い、式（Ｉ−２−１４）で表される化合物を得た。
【０１６７】
Ｓｙｎｔｈｅｓｉｓ誌、２００１年、１０号、１５１９−１５２２頁に記載の方法によって式（Ｉ−２−１６）で表される化合物を得た。反応容器に式（Ｉ−２−１５）で表される化合物、式（Ｉ−２−１６）で表される化合物、トリフェニルホスフィン、テトラヒドロフランを加えた。アゾジカルボン酸ジイソプロピルを滴下し撹拌した。通常の後処理を行った後、カラムクロマトグラフィーにより精製を行い、式（Ｉ−２−１７）で表される化合物を得た。
【０１６８】
反応容器に式（Ｉ−２−１７）で表される化合物、メタノール、水酸化ナトリウム水溶液を加え加熱撹拌した。塩酸で中和し通常の後処理を行った後、カラムクロマトグラフィーにより精製を行い、式（Ｉ−２−１８）で表される化合物を得た。
【０１６９】
反応容器に式（Ｉ−２−１８）で表される化合物、式（Ｉ−２−１４）で表される化合物、Ｎ，Ｎ−ジメチルアミノピリジン、ジクロロメタンを加えた。ジイソプロピルカルボジイミドを滴下し撹拌した。通常の後処理を行った後、カラムクロマトグラフィー及び再結晶により精製を行い、式（Ｉ−２）で表される化合物を得た。
ＭＳ（ｍ／ｚ）：１０３４［Ｍ＋＋１］
（実施例３）式（Ｉ−３）で表される化合物の製造
【０１７０】
【化４６】
2018184599.tif 000048
【０１７１】
反応容器に式（Ｉ−３−１）で表される化合物、濃硫酸、エタノールを加え、加熱還流させた。酢酸エチルで希釈し通常の後処理を行った後、カラムクロマトグラフィーにより精製を行い、式（Ｉ−３−２）で表される化合物を得た。
【０１７２】
Ｔｅｔｒａｈｅｄｒｏｎ  Ｌｅｔｔｅｒｓ誌、２０１０年、５１巻、１７号、２３２３−２３２５頁に記載の方法によって式（Ｉ−３−３）で表される化合物を得た。反応容器に式（Ｉ−３−２）で表される化合物、式（Ｉ−３−３）で表される化合物、ジブチルスズオキシド、トルエンを加え、溶媒を入れ替えながら加熱還流させた。通常の後処理を行った後、カラムクロマトグラフィーにより精製を行い、式（Ｉ−３−４）で表される化合物を得た。
【０１７３】
反応容器に式（Ｉ−３−４）で表される化合物、二炭酸ジ−ｔｅｒｔ−ブチル、テトラヒドロフランを加え加熱還流させた。溶媒を留去した後、カラムクロマトグラフィーにより精製を行い、式（Ｉ−３−５）で表される化合物を得た。
【０１７４】
反応容器に式（Ｉ−３−５）で表される化合物、メタクリル酸４−ヒドロキシブチル、トリフェニルホスフィン、テトラヒドロフランを加えた。氷冷しながらアゾジカルボン酸ジイソプロピルを滴下し撹拌した。通常の後処理を行った後、カラムクロマトグラフィーにより精製を行い、式（Ｉ−３−６）で表される化合物を得た。
【０１７５】
反応容器に式（Ｉ−３−６）で表される化合物、メタノール、Ａｍｂｅｒｌｙｓｔ  １５を加え加熱還流させた。濾過した後、溶媒を留去しカラムクロマトグラフィーにより精製を行い、式（Ｉ−３−７）で表される化合物を得た。
【０１７６】
反応容器に式（Ｉ−３−７）で表される化合物、３−クロロ−１−プロパンチオール、炭酸セシウム、ジメチルスルホキシドを加え加熱撹拌した。ジクロロメタンで希釈し通常の後処理を行った後、カラムクロマトグラフィーにより精製を行い、式（Ｉ−３−８）で表される化合物を得た。
【０１７７】
反応容器に式（Ｉ−３−８）で表される化合物、ジクロロメタンを加えた。氷冷しながらトリフルオロ酢酸を滴下し撹拌した。通常の後処理を行った後、カラムクロマトグラフィーにより精製を行い、式（Ｉ−３−９）で表される化合物を得た。
【０１７８】
反応容器に式（Ｉ−３−９）で表される化合物、トリエチルアミン、酢酸エチルを加えた。式（Ｉ−３−１０）で表される化合物を加え加熱撹拌した。カラムクロマトグラフィーにより精製を行い、式（Ｉ−３）で表される化合物を得た。
ＭＳ（ｍ／ｚ）：６４０［Ｍ＋＋１］
（実施例４）式（Ｉ−４）で表される化合物の製造
【０１７９】
【化４７】
2018184599.tif 000049
【０１８０】
反応容器に２−フルオロアクリル酸、エチレングリコールモノ−２−クロロエチルエーテル、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−４−１）で表される化合物を得た。
【０１８１】
反応容器に式（Ｉ−４−１）で表される化合物、４−ヒドロキシベンズアルデヒド、炭酸セシウム、ジメチルスルホキシドを加え加熱撹拌した。通常の後処理を行った後、カラムクロマトグラフィーにより精製を行い、式（Ｉ−４−２）で表される化合物を得た。
【０１８２】
反応容器に式（Ｉ−４−２）で表される化合物、リン酸二水素ナトリウム二水和物、メタノール、水、過酸化水素水を加えた。亜塩素酸ナトリウム水溶液を滴下し加熱撹拌した。水を加え冷却し、析出物を濾過した。乾燥させることにより、式（Ｉ−４−４）で表される化合物を得た。  反応容器に式（Ｉ−４−４）で表される化合物、トリメチルシリルアセチレン、ヨウ化銅（Ｉ）、トリエチルアミン、Ｎ，Ｎ−ジメチルホルムアミドを加え加熱撹拌した。通常の後処理を行った後、カラムクロマトグラフィーにより精製を行い、式（Ｉ−４−５）で表される化合物を得た。
【０１８３】
反応容器に式（Ｉ−４−５）で表される化合物、メタノール、炭酸カリウムを加え撹拌した。通常の後処理を行った後、カラムクロマトグラフィーにより精製を行い、式（Ｉ−４−６）で表される化合物を得た。
【０１８４】
反応容器に式（Ｉ−４−７）で表される化合物、ｐ−トルエンスルホン酸ピリジニウム、ジクロロメタンを加えた。３，４−ジヒドロ−２Ｈ−ピランを滴下し撹拌した。通常の後処理を行った後、カラムクロマトグラフィーにより精製を行い、式（Ｉ−４−８）で表される化合物を得た。
【０１８５】
反応容器に塩化亜鉛、テトラヒドロフランを加えた。プロピルマグネシウムブロミドのテトラヒドロフラン溶液を滴下し撹拌した。得られた反応液を、式（Ｉ−４−３）で表される化合物、テトラヒドロフラン、ビス（トリフェニルホスフィン）パラジウム（ＩＩ）ジクロリドを混合した反応容器に滴下した。加熱撹拌し、通常の後処理を行った後、カラムクロマトグラフィーにより精製を行い、式（Ｉ−４−９）で表される化合物を得た。
【０１８６】
反応容器に式（Ｉ−４−９）で表される化合物、メタノール、濃塩酸を加え撹拌した。通常の後処理を行った後、カラムクロマトグラフィーにより精製を行い、式（Ｉ−４−１０）で表される化合物を得た。
【０１８７】
反応容器に式（Ｉ−４−１０）で表される化合物、ジクロロメタンを加えた。冷却し臭素を滴下し撹拌した。反応液を水に注ぎ、通常の後処理を行った後、カラムクロマトグラフィーにより精製を行い、式（Ｉ−４−１１）で表される化合物を得た。
【０１８８】
反応容器に式（Ｉ−４−１１）で表される化合物、ジクロロメタンを加えた。−７８℃に冷却し三臭化ホウ素を滴下し撹拌した。反応液を水に注ぎ、通常の後処理を行った後、カラムクロマトグラフィーにより精製を行い、式（Ｉ−４−１２）で表される化合物を得た。
【０１８９】
反応容器に式（Ｉ−４−１２）で表される化合物、式（Ｉ−４−１３）で表される化合物、酢酸カリウム、ビス（トリフェニルホスフィン）パラジウム（ＩＩ）ジクロリド、ジメチルスルホキシドを加え加熱撹拌した。通常の後処理を行った後、カラムクロマトグラフィーにより精製を行い、式（Ｉ−４−１４）で表される化合物を得た。
【０１９０】
反応容器に式（Ｉ−４−１４）で表される化合物、式（Ｉ−４−１５）で表される化合物、炭酸カリウム、テトラキス（トリフェニルホスフィン）パラジウム（０）、エタノール、水を加え加熱還流させた。通常の後処理を行った後、カラムクロマトグラフィーにより精製を行い、式（Ｉ−４−１６）で表される化合物を得た。
【０１９１】
反応容器に式（Ｉ−４−１６）で表される化合物、式（Ｉ−４−６）で表される化合物、ヨウ化銅（Ｉ）、トリエチルアミン、Ｎ，Ｎ−ジメチルホルムアミド、テトラキス（トリフェニルホスフィン）パラジウム（０）を加え加熱撹拌した。通常の後処理を行った後、カラムクロマトグラフィーにより精製を行い、式（Ｉ−４−１７）で表される化合物を得た。
【０１９２】
反応容器に式（Ｉ−４−１７）で表される化合物、式（Ｉ−４−３）で表される化合物、Ｎ，Ｎ−ジメチルアミノピリジン、ジクロロメタンを加えた。冷却しながらジイソプロピルカルボジイミドを滴下し撹拌した。通常の後処理を行った後、カラムクロマトグラフィーにより精製を行い、式（Ｉ−４−１８）で表される化合物を得た。
【０１９３】
ＷＯ９９３７７０Ａ１号公報記載の方法によって、式（Ｉ−４−１９）で表される化合物を得た。反応容器に式（Ｉ−４−１８）で表される化合物、式（Ｉ−４−１９）で表される化合物、Ｎ，Ｎ−ジメチルアミノピリジン、ジクロロメタンを加えた。ジイソプロピルカルボジイミドを滴下し撹拌した。通常の後処理を行った後、カラムクロマトグラフィー及び再結晶により精製を行い、式（Ｉ−４）で表される化合物を得た。
ＭＳ（ｍ／ｚ）：１０３２［Ｍ＋＋１］
（実施例５）式（Ｉ−５）で表される化合物の製造
【０１９４】
【化４８】
2018184599.tif 000050
【０１９５】
反応容器に式（Ｉ−５−１）で表される化合物、アクリル酸３−クロロプロピル、炭酸セシウム、ジメチルスルホキシドを加え加熱撹拌した。通常の後処理を行った後、カラムクロマトグラフィーにより精製を行い、式（Ｉ−５−２）で表される化合物を得た。
【０１９６】
反応容器に式（Ｉ−５−３）で表される化合物、式（Ｉ−５−４）で表される化合物、炭酸カリウム、エタノール、テトラキス（トリフェニルホスフィン）パラジウム（０）を加え加熱還流させた。通常の後処理を行った後、カラムクロマトグラフィーにより精製を行い、式（Ｉ−５−５）で表される化合物を得た。
【０１９７】
反応容器に式（Ｉ−５−６）で表される化合物、アクリル酸ｔｅｒｔ−ブチル、炭酸カリウム、Ｎ，Ｎ−ジメチルホルムアミド、酢酸パラジウム（ＩＩ）を加え加熱撹拌した。通常の後処理を行った後、カラムクロマトグラフィーにより精製を行い、式（Ｉ−５−７）で表される化合物を得た。
【０１９８】
反応容器に式（Ｉ−５−７）で表される化合物、５％パラジウム炭素、テトラヒドロフランを加え、水素圧０．５ＭＰａ下撹拌した。触媒を濾過し、通常の後処理を行った後、カラムクロマトグラフィーにより精製を行い、式（Ｉ−５−８）で表される化合物を得た。
【０１９９】
反応容器に式（Ｉ−５−８）で表される化合物、式（Ｉ−５−５）で表される化合物、エタノールを加え撹拌した。通常の後処理を行った後、カラムクロマトグラフィーにより精製を行い、式（Ｉ−５−９）で表される化合物を得た。
【０２００】
反応容器に式（Ｉ−５−９）で表される化合物、１，３−プロパンジオール、トリフェニルホスフィン、テトラヒドロフランを加えた。氷冷しながらアゾジカルボン酸ジイソプロピルを滴下し撹拌した。通常の後処理を行った後、カラムクロマトグラフィーにより精製を行い、式（Ｉ−５−１０）で表される化合物を得た。
【０２０１】
反応容器に式（Ｉ−５−１０）で表される化合物、式（Ｉ−５−１１）で表される化合物、Ｎ，Ｎ−ジメチルアミノピリジン、ジクロロメタンを加えた。ジイソプロピルカルボジイミドを滴下し撹拌した。通常の後処理を行った後、カラムクロマトグラフィーにより精製を行い、式（Ｉ−５−１２）で表される化合物を得た。
【０２０２】
反応容器に式（Ｉ−５−１２）で表される化合物、ジクロロメタンを加えた。氷冷しながらトリフルオロ酢酸を加え撹拌した。通常の後処理を行った後、カラムクロマトグラフィーにより精製を行い、式（Ｉ−５−１３）で表される化合物を得た。
【０２０３】
反応容器に式（Ｉ−５−１３）で表される化合物、式（Ｉ−５−２）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−５）で表される化合物を得た。
ＭＳ（ｍ／ｚ）：８４２［Ｍ＋＋１］
（実施例６）式（Ｉ−６）で表される化合物の製造
【０２０４】
【化４９】
2018184599.tif 000051
【０２０５】
反応容器に式（Ｉ−６−１）で表される化合物、トルエン、プロピオール酸エチル、ジブチルスズオキシドを加え加熱還流させた。通常の後処理を行った後、カラムクロマトグラフィーにより精製を行い、式（Ｉ−６−２）で表される化合物を得た。
【０２０６】
反応容器に式（Ｉ−６−３）で表される化合物、３−クロロプロピルアミン、炭酸セシウム、ジメチルスルホキシドを加え加熱撹拌した。通常の後処理を行った後、カラムクロマトグラフィーにより精製を行い、式（Ｉ−６−４）で表される化合物を得た。
【０２０７】
反応容器に式（Ｉ−６−４）で表される化合物、メタノール、水酸化ナトリウム水溶液を加え加熱撹拌した。通常の後処理を行った後、カラムクロマトグラフィー及び再結晶により精製を行い、式（Ｉ−６−５）で表される化合物を得た。
【０２０８】
反応容器に式（Ｉ−６−５）で表される化合物、酢酸、５％ロジウム炭素を加え水素雰囲気下加熱撹拌した。触媒を除去した後、カラムクロマトグラフィー及び再結晶により精製を行い、式（Ｉ−６−６）で表される化合物を得た。
【０２０９】
反応容器に式（Ｉ−６−６）で表される化合物、無水マレイン酸、酢酸を加え加熱撹拌した。通常の後処理を行った後、カラムクロマトグラフィーにより精製を行い、式（Ｉ−６−７）で表される化合物を得た。
【０２１０】
反応容器にチオシアン酸カリウム、酢酸を加え撹拌した。式（Ｉ−６−８）で表される化合物を酢酸に溶解させた溶液を滴下し撹拌した。臭素の酢酸溶液を滴下し撹拌した。通常の後処理を行った後、カラムクロマトグラフィーにより精製を行い、式（Ｉ−６−９）で表される化合物を得た。
【０２１１】
反応容器に式（Ｉ−６−９）で表される化合物、Ｎ，Ｎ−ジメチルホルムアミド、二硫化炭素、水酸化ナトリウムを加え撹拌した。クロロホルムを加え、析出物を濾過し乾燥させることにより、式（Ｉ−６−１０）で表される化合物を得た。
【０２１２】
反応容器に式（Ｉ−６−１０）で表される化合物、水、メタノールを加えた。不活性雰囲気下、冷却しながら式（Ｉ−６−１１）で表される化合物の酢酸及びメタノール溶液を滴下し撹拌した。不活性雰囲気下、通常の後処理を行い、式（Ｉ−６−１２）で表される化合物を得た。
【０２１３】
不活性雰囲気下、反応容器に式（Ｉ−６−１２）で表される化合物、式（Ｉ−６−７）で表される化合物、ジメチルアミノピリジン、ジクロロメタンを加えた。冷却しながらジイソプロピルカルボジイミドを滴下し撹拌した。通常の後処理を行った後、カラムクロマトグラフィーにより精製を行い、式（Ｉ−６−１３）で表される化合物を得た。
【０２１４】
反応容器に式（Ｉ−６−１３）で表される化合物、式（Ｉ−６−２）で表される化合物、ジメチルアミノピリジン、ジクロロメタンを加えた。冷却しながらジイソプロピルカルボジイミドを滴下し撹拌した。通常の後処理を行った後、カラムクロマトグラフィー及び再結晶により精製を行い、式（Ｉ−６）で表される化合物を得た。
ＭＳ（ｍ／ｚ）：１０２０［Ｍ＋＋１］
（実施例７）式（Ｉ−７）で表される化合物の製造
【０２１５】
【化５０】
2018184599.tif 000052
【０２１６】
【化５１】
2018184599.tif 000053
【０２１７】
反応容器に式（Ｉ−７−１）で表される化合物、ピリジン、ジクロロメタンを加えた。氷冷しながら塩化アセチルのジクロロメタン溶液を滴下し撹拌した。通常の後処理を行った後、カラムクロマトグラフィーにより精製を行い、式（Ｉ−７−２）で表される化合物を得た。
【０２１８】
反応容器に式（ｉ−７−２）で表される化合物、エチレングリコール、トルエン、ｐ−トルエンスルホン酸一水和物を加え加熱撹拌した。通常の後処理を行った後、カラムクロマトグラフィーにより精製を行い、式（Ｉ−７−３）で表される化合物を得た。
【０２１９】
不活性雰囲気下、反応容器に式（Ｉ−７−３）で表される化合物、４−ペンチン−１−オール、ヨウ化銅（Ｉ）、テトラキス（トリフェニルホスフィン）パラジウム（０）、Ｎ，Ｎ−ジメチルホルムアミド、トリエチルアミンを加え加熱撹拌した。通常の後処理を行った後、カラムクロマトグラフィーにより精製を行い、式（Ｉ−７−４）で表される化合物を得た。
【０２２０】
反応容器に式（Ｉ−７−４）で表される化合物、テトラヒドロフラン、５％パラジウム炭素を加え、水素雰囲気下撹拌した。触媒を除去した後、カラムクロマトグラフィーにより精製を行い、式（Ｉ−７−５）で表される化合物を得た。
【０２２１】
反応容器に式（Ｉ−７−５）で表される化合物、ジイソプロピルエチルアミン、ジクロロメタンを加えた。氷冷しながら塩化アクリロイルを滴下し撹拌した。通常の後処理を行った後、カラムクロマトグラフィーにより精製を行い、式（Ｉ−７−６）で表される化合物を得た。
【０２２２】
反応容器に式（Ｉ−７−６）で表される化合物、テトラヒドロフラン、濃塩酸を加え撹拌した。通常の後処理を行った後、カラムクロマトグラフィーにより精製を行い、式（Ｉ−７−７）で表される化合物を得た。
【０２２３】
反応容器に式（ｉ−７−７）で表される化合物、エタノール、ヒドラジン一水和物を加え撹拌した。ジクロロメタンで希釈し通常の後処理を行った後、カラムクロマトグラフィーにより精製を行い、式（Ｉ−７−８）で表される化合物を得た。
【０２２４】
反応容器に式（Ｉ−７−８）で表される化合物、式（Ｉ−７−９）で表される化合物、エタノールを加え撹拌した。ジクロロメタンで希釈し通常の後処理を行った後、カラムクロマトグラフィーにより精製を行い、式（Ｉ−７−１０）で表される化合物を得た。
【０２２５】
Ｍａｃｒｏｍｏｌｅｃｕｌａｒ  Ｃｈｅｍｉｓｔｒｙ  ａｎｄ  Ｐｈｙｓｉｃｓ誌、２００９年、２１０巻、７号、５３１−５４１頁に記載の方法によって式（Ｉ−７−１２）で表される化合物を得た。反応容器に式（Ｉ−７−１１）で表される化合物、式（Ｉ−７−１２）で表される化合物、テトラヒドロフラン、トリフェニルホスフィンを加えた。氷冷しながらアゾジカルボン酸ジイソプロピルを滴下し撹拌した。通常の後処理を行った後、カラムクロマトグラフィーにより精製を行い、式（Ｉ−７−１３）で表される化合物を得た。
【０２２６】
反応容器に式（Ｉ−７−１３）で表される化合物、メタノール、水、リン酸二水素ナトリウム二水和物、亜塩素酸ナトリウム、過酸化水素を加え加熱撹拌した。水を加え析出物を濾過し乾燥させることにより、式（Ｉ−７−１４）で表される化合物を得た。
【０２２７】
反応容器に式（Ｉ−７−１４）で表される化合物、式（Ｉ−７−１５）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−７−１６）で表される化合物を得た。
【０２２８】
反応容器に式（Ｉ−７−１６）で表される化合物、メタノール、水酸化ナトリウム水溶液を加え加熱撹拌した。通常の後処理を行った後、カラムクロマトグラフィーにより精製を行い、式（Ｉ−７−１７）で表される化合物を得た。
【０２２９】
反応容器に式（Ｉ−７−１７）で表される化合物、式（Ｉ−７−１８）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−７−１９）で表される化合物を得た。
【０２３０】
反応容器に式（Ｉ−７−１９）で表される化合物、式（Ｉ−７−１０）で表される化合物、（±）−１０−カンファースルホン酸、エタノール、テトラヒドロフランを加え撹拌した。析出物を濾過した後、カラムクロマトグラフィー及び再結晶により精製を行い、式（Ｉ−７）で表される化合物を得た。
ＭＳ（ｍ／ｚ）：１２６５［Ｍ＋＋１］
（実施例８）式（Ｉ−８）で表される化合物の製造
【０２３１】
【化５２】
2018184599.tif 000054
【０２３２】
【化５３】
2018184599.tif 000055
【０２３３】
反応容器に式（Ｉ−８−１）で表される化合物、４−クロロブタノール、炭酸セシウム、ジメチルスルホキシドを加え加熱撹拌した。通常の後処理を行った後、カラムクロマトグラフィーにより精製を行い、式（Ｉ−８−２）で表される化合物を得た。
【０２３４】
反応容器に式（Ｉ−８−２）で表される化合物、プロピオール酸、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−８−３）で表される化合物を得た。
【０２３５】
反応容器に式（Ｉ−８−３）で表される化合物、リン酸二水素ナトリウム二水和物、メタノール、水、亜塩素酸ナトリウム、過酸化水素水を加え加熱撹拌した。酢酸エチルで希釈し通常の後処理を行った後、カラムクロマトグラフィーにより精製を行い、式（Ｉ−８−４）で表される化合物を得た。
【０２３６】
反応容器に式（Ｉ−８−４）で表される化合物、４−ヒドロキシベンズアルデヒド、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−８−５）で表される化合物を得た。
【０２３７】
反応容器に式（Ｉ−８−５）で表される化合物、リン酸二水素ナトリウム二水和物、メタノール、水、亜塩素酸ナトリウム、過酸化水素水を加え加熱撹拌した。酢酸エチルで希釈し通常の後処理を行った後、カラムクロマトグラフィーにより精製を行い、式（Ｉ−８−６）で表される化合物を得た。
【０２３８】
反応容器に５−クロロペンタノール、ｐ−トルエンスルホン酸ピリジニウム、ジクロロメタンを加えた。３，４−ジヒドロ−２Ｈ−ピランを滴下し撹拌した。通常の後処理を行った後、カラムクロマトグラフィーにより精製を行い、式（Ｉ−８−７）で表される化合物を得た。
【０２３９】
反応容器に式（Ｉ−８−８）で表される化合物、テトラヒドロフラン、水素化ナトリウムを加え撹拌した。式（Ｉ−８−７）で表される化合物のテトラヒドロフラン溶液を滴下し加熱撹拌した。水を滴下し、通常の後処理を行った後、カラムクロマトグラフィーにより精製を行い、式（Ｉ−８−９）で表される化合物を得た。
【０２４０】
反応容器にギ酸、過酸化水素を加え撹拌した。式（Ｉ−８−９）で表される化合物のジクロロメタン溶液を滴下し加熱撹拌した。通常の後処理を行った後、カラムクロマトグラフィーにより精製を行い、式（Ｉ−８−１０）で表される化合物を得た。
【０２４１】
反応容器に式（Ｉ−８−１０）で表される化合物、メタノール、テトラヒドロフラン、濃塩酸を加え加熱撹拌した。通常の後処理を行った後、カラムクロマトグラフィーにより精製を行い、式（Ｉ−８−１１）で表される化合物を得た。
【０２４２】
反応容器に式（Ｉ−８−１１）で表される化合物、４−ヒドロキシベンズアルデヒド、トリフェニルホスフィン、テトラヒドロフランを加えた。氷冷しながらアゾジカルボン酸ジイソプロピルを滴下し撹拌した。通常の後処理を行った後、カラムクロマトグラフィーにより精製を行い、式（Ｉ−８−１２）で表される化合物を得た。
【０２４３】
反応容器に式（Ｉ−８−１２）で表される化合物、リン酸二水素ナトリウム二水和物、メタノール、水、亜塩素酸ナトリウム、過酸化水素水を加え加熱撹拌した。酢酸エチルで希釈し通常の後処理を行った後、カラムクロマトグラフィーにより精製を行い、式（Ｉ−８−１３）で表される化合物を得た。
【０２４４】
Ｅｕｒｏｐｅａｎ  Ｊｏｕｒｎａｌ  ｏｆ  Ｏｒｇａｎｉｃ  Ｃｈｅｍｉｓｔｒｙ誌、２００４年、２０号、４２０３−４２１４頁に記載の方法によって、式（Ｉ−８−１４）で表される化合物を得た。反応容器に式（Ｉ−８−１４）で表される化合物、水、メタノールを加えた。不活性雰囲気下、冷却しながら式（Ｉ−８−１５）で表される化合物の酢酸及びメタノール溶液を滴下し撹拌した。不活性雰囲気下、通常の後処理を行い、式（Ｉ−８−１６）で表される化合物を得た。
【０２４５】
不活性雰囲気下、反応容器に式（Ｉ−８−１６）で表される化合物、式（Ｉ−８−６）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−８−１７）で表される化合物を得た。
【０２４６】
反応容器に反応容器に式（Ｉ−８−１７）で表される化合物、式（Ｉ−８−１３）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−８−１８）で表される化合物を得た。
【０２４７】
反応容器に式（Ｉ−８−１８）で表される化合物、ジクロロメタン、トリエチルアミンを加えた。オクタノイルクロリドのジクロロメタン溶液を滴下し加熱撹拌した。通常の後処理を行った後、カラムクロマトグラフィー及び再結晶により精製を行い、式（Ｉ−８）で表される化合物を得た。
ＭＳ（ｍ／ｚ）：１２０１［Ｍ＋＋１］
（実施例９）式（Ｉ−９）で表される化合物の製造
【０２４８】
【化５４】
2018184599.tif 000056
【０２４９】
【化５５】
2018184599.tif 000057
【０２５０】
反応容器に式（Ｉ−９−２）で表される化合物、アセトニトリル、炭酸カリウム、式（Ｉ−９−１）で表される化合物を加え加熱撹拌した。通常の後処理を行った後、カラムクロマトグラフィーにより精製を行い、式（Ｉ−９−３）で表される化合物を得た。
【０２５１】
反応容器に式（Ｉ−９−３）で表される化合物、メタノール、塩化スズ（ＩＩ）、濃塩酸を加え撹拌した。反応液を重曹水に注ぎ、通常の後処理を行った後、カラムクロマトグラフィーにより精製を行い、式（Ｉ−９−４）で表される化合物を得た。
【０２５２】
反応容器に式（Ｉ−９−４）で表される化合物、トリエチルアミン、二硫化炭素を加え撹拌した。氷冷しながら二炭酸ジ−ｔｅｒｔ−ブチルのエタノール溶液、１，４−ジアザビシクロ［２．２．２］オクタンを加え撹拌した。溶媒を留去することにより、式（Ｉ−９−５）で表される化合物を得た。
【０２５３】
反応容器に式（Ｉ−９−６）で表される化合物、メタノール、水酸化ナトリウム水溶液を加え加熱撹拌した。通常の後処理を行った後、カラムクロマトグラフィーにより精製を行い、式（Ｉ−９−７）で表される化合物を得た。
【０２５４】
反応容器に式（Ｉ−９−７）で表される化合物、１，４−ジアザビシクロ［２．２．２］オクタン、ヨウ化銅、１，１０−フェナントロリン、トルエンを加えた。式（Ｉ−９−５）で表される化合物のトルエン溶液を滴下し加熱撹拌した。通常の後処理を行った後、カラムクロマトグラフィー及び再結晶により精製を行い、式（Ｉ−９−８）で表される化合物を得た。
【０２５５】
不活性雰囲気下、反応容器に式（Ｉ−９−９）で表される化合物、ビスピナコラートジボロン、酢酸カリウム、ジクロロビス（トリフェニルホスフィン）パラジウム（ＩＩ）、ジメチルスルホキシドを加え加熱撹拌した。通常の後処理を行い、式（Ｉ−９−１０）で表される化合物を得た。
【０２５６】
反応容器に式（Ｉ−９−１０）で表される化合物、テトラヒドロフラン、５％パラジウム炭素を加え水素雰囲気下撹拌した。触媒を除去した後溶媒を留去し、式（Ｉ−９−１１）で表される化合物を得た。
【０２５７】
不活性雰囲気下、反応容器に式（Ｉ−９−１１）で表される化合物、式（Ｉ−９−８）で表される化合物、炭酸カリウム、エタノール、テトラキス（トリフェニルホスフィン）パラジウム（０）を加え加熱撹拌した。通常の後処理を行った後、カラムクロマトグラフィー及び再結晶により精製を行い、式（Ｉ−９−１２）で表される化合物を得た。
【０２５８】
反応容器に式（Ｉ−９−１２）で表される化合物、式（Ｉ−９−１３）で表される化合物、トリフェニルホスフィン、テトラヒドロフランを加えた。氷冷しながらアゾジカルボン酸ジイソプロピルを滴下し撹拌した。通常の後処理を行った後、カラムクロマトグラフィー及び再結晶により精製を行い、式（Ｉ−９−１４）で表される化合物を得た。
【０２５９】
反応容器に式（Ｉ−９−１４）で表される化合物、ジクロロメタンを加えた。−７８℃に冷却し三臭化ほう素を滴下し撹拌した。反応液を水に注ぎ通常の後処理を行った後、カラムクロマトグラフィー及び再結晶により精製を行い、式（Ｉ−９−１５）で表される化合物を得た。
【０２６０】
反応容器に式（Ｉ−９−１５）で表される化合物、式（Ｉ−９−１６）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−９−１７）で表される化合物を得た。
【０２６１】
反応容器に式（Ｉ−９−１７）で表される化合物、ジクロロメタンを加えた。氷冷しながらトリフルオロ酢酸を滴下し撹拌した。反応液を水に注ぎ、通常の後処理を行った後、カラムクロマトグラフィー及び再結晶により精製を行い、式（Ｉ−９−１８）で表される化合物を得た。
【０２６２】
反応容器に式（Ｉ−９−１９）で表される化合物、式（Ｉ−９−２０）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィーにより精製を行い、式（Ｉ−９−２１）で表される化合物を得た。
【０２６３】
反応容器に式（Ｉ−９−２１）で表される化合物、式（Ｉ−９−１８）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−９）で表される化合物を得た。
ＭＳ（ｍ／ｚ）：１０３５［Ｍ＋＋１］
（実施例１０）式（Ｉ−１０）で表される化合物の製造
【０２６４】
【化５６】
2018184599.tif 000058
【０２６５】
【化５７】
2018184599.tif 000059
【０２６６】
反応容器に式（Ｉ−１０−１）で表される化合物、エタノールを加えた。ヒドラジン一水和物を滴下し撹拌した。通常の後処理を行った後、カラムクロマトグラフィーにより精製を行い、式（Ｉ−１０−２）で表される化合物を得た。
【０２６７】
反応容器に式（Ｉ−１０−３）で表される化合物、エタノールを加えた。式（Ｉ−１０−２）で表される化合物のエタノール溶液を滴下し撹拌した。通常の後処理を行った後、カラムクロマトグラフィーにより精製を行い、式（Ｉ−１０−４）で表される化合物を得た。
【０２６８】
反応容器に式（Ｉ−１０−４）で表される化合物、テトラヒドロフラン、濃塩酸を加え加熱撹拌した。通常の後処理を行った後、カラムクロマトグラフィーにより精製を行い、式（Ｉ−１０−５）で表される化合物を得た。
【０２６９】
反応容器に硝酸イソアミル、３−メチルブタノール、二硫化炭素、１，２−ジクロロエタンを加えた。式（Ｉ−１０−６）で表される化合物を加え加熱撹拌した。通常の後処理を行った後、カラムクロマトグラフィーにより精製を行い、式（Ｉ−１０−７）で表される化合物を得た。
【０２７０】
反応容器に式（Ｉ−１０−７）で表される化合物、無水酢酸を加えた。氷冷しながらテトラフルオロホウ酸を加え撹拌した。ジエチルエーテルを加え析出した固体を濾過し乾燥させることにより、式（Ｉ−１０−８）で表される化合物を得た。
【０２７１】
反応容器に式（Ｉ−１０−８）で表される化合物、アセトニトリルを加えた。亜リン酸トリメチル、ヨウ化ナトリウムを加え撹拌した。溶媒を留去し水を加え、固体を濾過し乾燥させることにより、式（Ｉ−１０−９）で表される化合物を得た。
【０２７２】
反応容器に式（Ｉ−１０−９）で表される化合物、テトラヒドロフランを加えた。−７８℃に冷却しブチルリチウムのヘキサン溶液を滴下し撹拌した。式（Ｉ−１０−５）で表される化合物のテトラヒドロフラン溶液を滴下し撹拌した。通常の後処理を行った後、カラムクロマトグラフィー及び再結晶により精製を行い、式（Ｉ−１０−１０）で表される化合物を得た。
【０２７３】
反応容器に式（Ｉ−１０−１０）で表される化合物、テトラヒドロフランを加えた。−７８℃に冷却しブチルリチウムのヘキサン溶液を滴下し撹拌した。エチレンオキシドのテトラヒドロフラン溶液を滴下し撹拌した。通常の後処理を行った後、カラムクロマトグラフィー及び再結晶により精製を行い、式（Ｉ−１０−１１）で表される化合物を得た。
【０２７４】
反応容器に式（Ｉ−１０−１１）で表される化合物、ジクロロメタンを加えた。−７８℃に冷却し三臭化ほう素を滴下し撹拌した。反応液を水に注ぎ、通常の後処理を行った後、カラムクロマトグラフィー及び再結晶により精製を行い、式（Ｉ−１０−１２）で表される化合物を得た。
【０２７５】
反応容器に式（Ｉ−１０−１２）で表される化合物、式（Ｉ−１０−１３）で表される化合物、ジブチルスズオキシド、トルエンを加え加熱撹拌した。通常の後処理を行った後、カラムクロマトグラフィーにより精製を行い、式（Ｉ−１０−１４）で表される化合物を得た。
【０２７６】
反応容器に３−クロロプロパノール、ｐ−トルエンスルホン酸ピリジニウム、ジクロロメタンを加えた。３，４−ジヒドロ−２Ｈ−ピランを滴下し撹拌した。通常の後処理を行った後、カラムクロマトグラフィーにより精製を行い、式（Ｉ−１０−１５）で表される化合物を得た。
【０２７７】
反応容器に式（Ｉ−１０−１６）で表される化合物、テトラヒドロフラン、水素化ナトリウムを加え撹拌した。式（Ｉ−１０−１５）で表される化合物のテトラヒドロフラン溶液を滴下し加熱撹拌した。水を滴下し、通常の後処理を行った後、カラムクロマトグラフィーにより精製を行い、式（Ｉ−１０−１７）で表される化合物を得た。
【０２７８】
反応容器にギ酸、過酸化水素を加え撹拌した。式（Ｉ−１０−１７）で表される化合物のジクロロメタン溶液を滴下し加熱撹拌した。通常の後処理を行った後、カラムクロマトグラフィーにより精製を行い、式（Ｉ−１０−１８）で表される化合物を得た。
【０２７９】
反応容器に式（Ｉ−１０−１８）で表される化合物、メタノール、テトラヒドロフラン、濃塩酸を加え加熱撹拌した。通常の後処理を行った後、カラムクロマトグラフィーにより精製を行い、式（Ｉ−１０−１９）で表される化合物を得た。
【０２８０】
反応容器に式（Ｉ−１０−１９）で表される化合物、式（Ｉ−１０−２０）で表される化合物、トリフェニルホスフィン、テトラヒドロフランを加えた。氷冷しながらアゾジカルボン酸ジイソプロピルを滴下し撹拌した。通常の後処理を行った後、カラムクロマトグラフィーにより精製を行い、式（Ｉ−１０−２１）で表される化合物を得た。
【０２８１】
反応容器に式（Ｉ−１０−２１）で表される化合物、リン酸二水素ナトリウム二水和物、メタノール、水、亜塩素酸ナトリウム、過酸化水素水を加え加熱撹拌した。酢酸エチルで希釈し通常の後処理を行った後、カラムクロマトグラフィーにより精製を行い、式（Ｉ−１０−２２）で表される化合物を得た。
【０２８２】
反応容器に式（Ｉ−１０−２２）で表される化合物、式（Ｉ−１０−１４）で表される化合物、Ｎ，Ｎ−ジメチルアミノピリジン、ジクロロメタンを加えた。氷冷しながらジイソプロピルカルボジイミドを滴下し撹拌した。通常の後処理を行った後、カラムクロマトグラフィー及び再結晶により精製を行い、式（Ｉ−１０）で表される化合物を得た。
ＭＳ（ｍ／ｚ）：１１０５［Ｍ＋＋１］
（実施例１１〜３０、比較例１〜４）
実施例１から実施例１０記載の式（Ｉ−１）から式（Ｉ−１０）で表される化合物及び特許文献１記載の化合物（Ｒ−１）、特許文献２記載の化合物（Ｒ−２）を評価対象の化合物とした。
【０２８３】
【化５８】
2018184599.tif 000060
【０２８４】
特開２００２−０３００４２号公報記載の化合物（Ｘ−１）：３０％、特表平１１−５１３０１９号公報記載の化合物（Ｘ−２）：３０％及び特開平１０−８７５６５号公報記載の化合物（Ｘ−３）：４０％からなる液晶組成物を母体液晶（Ｘ）とした。
【０２８５】
【化５９】
2018184599.tif 000061
【０２８６】
配向膜用ポリイミド溶液を厚さ０．７ｍｍのガラス基材にスピンコート法を用いて塗布し、１００℃で１０分乾燥した後、２００℃で６０分焼成することにより塗膜を得た。得られた塗膜をラビング処理した。ラビング処理は、市販のラビング装置を用いて行った。
【０２８７】
母体液晶（Ｘ）に評価対象となる化合物を３０％添加することにより調製した組成物各々に対し、光重合開始剤Ｉｒｇａｃｕｒｅ９０７（ＢＡＳＦ社製）を１％、４−メトキシフェノールを０．１％及びクロロホルムを８０％添加し塗布液を調製した。この塗布液をラビングしたガラス基材にスピンコート法により塗布した。８０℃で１分間乾燥させた後、さらに１２０℃で１分間乾燥した。その後、高圧水銀ランプを用いて、紫外線を４０ｍＷ／ｃｍ２の強度で２５秒間照射することにより、評価対象のフィルムを作製した。得られたフィルムはいずれも水平配向であった。評価対象のフィルムと使用した評価対象の化合物との対応関係について下表に示す。
【０２８８】
【表１】
2018184599.tif 000062
【０２８９】
得られた評価対象のフィルムについて、配向方向に対し垂直な面内方向の吸収極大波長λｏｍａｘを測定した。測定には分光光度計（日本分光株式会社製Ｖ−５６０）を使用し、２枚の偏光板の間に評価対象のフィルムを挟み、評価対象のフィルムの配向方向と偏光板の偏光方向とが垂直の状態となるよう配置し測定を行った（図参照）。また、評価対象のフィルムの配向方向と偏光板の偏光方向とが垂直の状態となるよう配置し、波長λｏｍａｘにおける、配向方向に対し垂直な面内方向の吸光度Ａｏを測定した。同様に、評価対象のフィルムの配向方向と偏光板の偏光方向とが平行の状態となるよう配置し、波長λｏｍａｘにおける、配向方向と平行な方向の吸光度Ａｅを測定した。得られたＡｏ及びＡｅからＡｏ／Ａｅを算出した。結果を下表に示す。
【０２９０】
【表２】
2018184599.tif 000063
【０２９１】
次に、評価対象のフィルムの耐熱性及び耐光性について評価した。試験には、促進耐候性試験機（光源：キセノンランプ、温度：ＢＰＴ６５℃、湿度：５０％ＲＨ、強度：２００Ｗ／ｍ２）を使用し、６００時間光照射を行った。得られた評価対象のフィルムと使用した評価対象の化合物との対応関係について下表に示す。
【０２９２】
【表３】
2018184599.tif 000064
【０２９３】
評価対象の各フィルムについて、耐熱性・耐光性試験の前後における位相差Ｒｅ（５５０）の保持率（位相差保持率（％）＝（Ｒｅ（５５０）（試験後））／（Ｒｅ（５５０）（試験前））×１００と定義する。）を算出した。位相差の測定には、検査装置（大塚電子株式会社製ＲＥＴＳ−１００）を使用した。また、試験の前後における変色の度合い（ΔＹＩ＝（ＹＩ（試験後））−（ＹＩ（試験前））と定義する。）を求めた。黄色度（ＹＩ）の測定には分光光度計（日本分光株式会社製Ｖ−５６０）を使用し、カラー診断プログラムで黄色度（ＹＩ）を計算した。計算式は、
ＹＩ＝１００（１．２８Ｘ−１．０６Ｚ）／Ｙ
（式中、ＹＩは黄色度、Ｘ、Ｙ、ＺはＸＹＺ表色系における三刺激値を表す（ＪＩＳ  Ｋ７３７３）である。結果を下表に示す。
【０２９４】
【表４】
2018184599.tif 000065
【０２９５】
以上の結果から、実施例１から実施例１０記載の本願発明である式（Ｉ−１）から式（Ｉ−１０）で表される化合物は、位相差の低下が起こりにくく、変色が起こりにくいことがわかる。従って、本願発明の化合物は、重合性組成物の構成部材として有用である。また、本願発明の化合物を含有する重合性液晶組成物を用いた光学異方体は光学フィルム等の用途に有用である。
【図面の簡単な説明】
【０２９６】
【図１】評価対象のフィルム及び偏光板の配置（ａ）評価対象のフィルムの配向方向と偏光板の偏光方向とが平行の状態（ｂ）評価対象のフィルムの配向方向と偏光板の偏光方向とが垂直の状態１：偏光板（矢印は偏光板の偏光方向を意味する。）２：評価対象のフィルム（矢印は配向方向を意味する。）Ｉ０：入射光Ｉ：透過光
【図１】
2018184599.tif 000075